(57)【要約】  カラーフィルタ作製時の製造工程に要求される２００度以上の熱履歴を受けても、色相変化の少ない着色材を提供できる。例えば、カラーフィルタの青色画素部の調製に用いた際に、色相変化の少ない優れた液晶表示が可能となる液晶表示装置等を提供できるトリアリールメタン化合物及びそれを含有してなるカラーフィルタを提供する。  特定の構造を有する塩基性多量化トリアリールメタン染料カチオンと特定の対アニオンからなるトリアリールメタン化合物をカラーフィルタの着色材として使用することで、カラーフィルタ作製時の熱履歴を受けても色相変化が少ないことを見出し、本発明を完成するに至った。【特許請求の範囲】
【請求項１】
下記一般式（Ｉ）で表される化合物。 
【化１】
2017145627.tif 000036
（一般式（Ｉ）中、Ｚは、置換基を有していてもよいａ価の、脂肪族系又は芳香族系の炭化水素基を表す。Ｂｃ−はｃ価のアニオンを表す。Ｒ１〜Ｒ３は各々独立に水素原子、置換基を有していてもよいアルキル基又は置換基を有していてもよいアリール基を表し、Ｒ１とＲ２が結合して環構造を形成してもよい。  
Ａは置換基を有していてもよい芳香族基又は置換基を有していてもよい複素環基を表す。
複数あるＲ１〜Ｒ３及びＡはそれぞれ同一であっても異なっていてもよい。ａは２以上の整数、ｂ、ｃ、ｄは１以上の整数を表す。Ｙは各々独立に、水素原子、または任意の置換基を示す。）
【請求項２】
前記一般式（Ｉ）におけるアニオン（Ｂｃ−）が、ヘテロポリオキソメタレートアニオンである、請求項１記載の化合物。
【請求項３】
前記一般式（Ｉ）におけるアニオン（Ｂｃ−）が、下記一般式（ＩＩ）で表される、請求項１記載の化合物。  
【化２】
2017145627.tif 000037
（一般式（ＩＩ）中、Ｒ６及びＲ７は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。尚、Ｒ６及びＲ７は、互いに連結して環を形成していてもよく、該環は置換基を有していてもよい。）
【請求項４】
前記一般式（Ｉ）におけるアニオン（Ｂｃ−）が、下記一般式（ＩＩＩ）で表される、請求項１記載の化合物。
【化３】
2017145627.tif 000038
（一般式（ＩＩＩ）中、Ｒ８〜Ｒ１０は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。尚、Ｒ８〜Ｒ１０は、互いに連結して環を形成していてもよく、該環は置換基を有していてもよい。）
【請求項５】
前記一般式（Ｉ）におけるアニオン（Ｂc−）が、スルホン酸アニオンである、請求項１記載の化合物。
【請求項６】
請求項１〜５記載の化合物から選択される少なくとも一種を含有するカラーフィルタ。
【発明の詳細な説明】
【技術分野】
【０００１】
本発明は、例えば、着色剤として用いた際に、高温での熱履歴を長時間に亘って受けても色相変化の小さい着色物を提供できるトリアリ−ルメタン化合物及び該化合物を含有してなるカラーフィルタに関する。
【背景技術】
【０００２】
液晶表示装置等のカラーフィルタは、赤色画素部（Ｒ）、緑色画素部（Ｇ）及び青色画素部（Ｂ）を有する。これらの各画素部は、いずれも有機顔料が分散した合成樹脂の薄膜が基板上に設けられた構造であり、有機顔料としては、赤、緑及び青の各色の有機顔料が用いられている。【０００３】
これら画素部のうち、青色画素部を形成するための青色有機顔料としては、一般に、ε型銅フタロシアニン顔料（Ｃ．Ｉ．ピグメントブルー１５：６）が用いられており、必要に応じて調色のために、これに紫色有機顔料のジオキサジンバイオレット顔料（Ｃ．Ｉ．ピグメントバイオレット２３）が少量併用されている。【０００４】
カラーフィルタを作成する際の有機顔料は、従来の汎用用途とは全く異なる特性、具体的には、液晶表示装置等の表示画面がより明るくなる様にする（高輝度化）等の要求がある。しかしながら、ε型銅フタロシアニン顔料にジオキサジンバイオレット顔料を併用したのでは、高輝度が達成できないことから、特に青色画素部（Ｂ）に用いる有機顔料には、高輝度化がとりわけ要求されている。【０００５】
この様な高輝度化に対応するために、輝度の点においてはε型銅フタロシアニン顔料より優れた、Ｃ．Ｉ．ピグメントブルー１の様なトリアリールメタン顔料をカラーフィルタの青色画素部に用いることが最近検討されてきている（特許文献１〜３）。【０００６】
このＣ．Ｉ．ピグメントブルー１としては、以下の化学構造のＢＡＳＦ社のファナルカラー（ＦＡＮＡＬ  ＢＬＵＥ  Ｄ６３４０、同Ｄ６３９０）が著名であり、Ｃ．Ｉ．ピグメントブルー１は、塩基性トリアリールメタン染料であるビクトリアピュアブルーＢＯを、リンモリブデン酸やリンタングステンモリブデン酸の様なヘテロポリ酸でレーキ化して得られる。こうして得られたＣ．Ｉ．ピグメントブルー１は、カチオンの対イオンＡ−がケギン型ＰＭｏｘＷ１２−ｘＯ４０であるとされている。【０００７】
【化１】
2017145627.tif 000002
【０００８】
〔但し、一般式（ＩＸ）中、Ａｎ−は、ケギン型リンタングステンモリブデン酸アニオンまたはリンモリブデン酸アニオンである。ｎは任意の自然数を表す。〕【０００９】
また、上記したトリアリールメタン顔料ではなく、トリアリールメタン染料をカラーフィルタの青色画素部に用いることも最近検討されてきている（特許文献４〜５）。これらトリアリールメタン染料は、アニオンとしては、ハロゲン化物アニオン、テトラフェニルホウ素の様なホウ素アニオン、有機カルボン酸アニオン、無機硫酸アニオン、無機リン酸アニオン、脂肪族スルホン酸アニオン、芳香族スルホン酸アニオン、アントラキノン色素やフタロシアニン色素やインジゴ色素の対応するスルホナトアニオン等を用いることが出来るとされている。【００１０】
更に、トリアリールメタン染料として、金属フタロシアニンスルホン酸とトリアリールメタンカチオンとの塩からなる染料をカラーフィルタの青色画素部に用いることも検討されている（特許文献６）。【００１１】
また、特定構造のトリアリールメタンと特定構造のヘテロポリオキソメタレートアニオンにより形成されている塩からなる化合物をカラーフィルタの青色画素部に用いることも検討されている（特許文献７、８）。【００１２】
さらに、２量化されたトリアリールメタンとアニオンにより形成されている塩からなる化合物も同様にカラーフィルタ青色画素部に用いることも検討されている（特許文献９）。【００１３】
しかしながら、これら従来のトリアリールメタン顔料やトリアリールメタン染料をカラーフィルタの青色画素部の調製に用いた場合、光線を長時間に亘って受けた場合やカラーフィルタ作製時の熱履歴によって、画素の色相は著しく低下してしまい、依然として長時間に亘って満足のいく輝度を維持できず、耐光性、耐熱性の点では不充分であるというのが実態である。
【先行技術文献】
【特許文献】
【００１４】
【特許文献１】特開２００１−８１３４８号公報
【特許文献２】特開２０１０−８３９１２号公報
【特許文献３】特開２０１０−８５４４４号公報
【特許文献４】特開２０１１−６８８６６号公報
【特許文献５】特開２０１１−７０１７１号公報
【特許文献６】特開２０１１−７０１７２号公報
【特許文献７】ＷＯ／２０１２／０３９４１６号
【特許文献８】ＷＯ／２０１２／０３９４１７号
【特許文献９】特開２０１３−０５７０５４号公報
【発明の開示】
【発明が解決しようとする課題】
【００１５】
本発明が解決しようとする課題は、カラーフィルタ作製時の製造工程に要求される２００度以上の熱履歴を受けても、色相変化の少ない着色材を提供できることにある。例えば、カラーフィルタの青色画素部の調製に用いた際に、色相変化の少ない優れた液晶表示が可能となる液晶表示装置等を提供できるトリアリールメタン化合物及びそれを含有してなるカラーフィルタを提供することにある。
【課題を解決するための手段】
【００１６】
本発明者らは、前記実状に鑑みて鋭意検討した結果、特定の構造を有する塩基性多量化トリアリールメタン染料カチオンと特定の対アニオンからなるトリアリールメタン化合物をカラーフィルタの着色材として使用することで、カラーフィルタ作製時の熱履歴を受けても色相変化が少ないことを見出し、本発明を完成するに至った。【００１７】
即ち本発明は、下記一般式（Ｉ）で表される化合物を提供する。【００１８】
【化２】
2017145627.tif 000003
【００１９】
（一般式（Ｉ）中、Ｚは、置換基を有していてもよいａ価の、脂肪族系又は芳香族系の炭化水素基を表す。Ｂｃ−はｃ価のアニオンを表す。Ｒ１〜Ｒ３は各々独立に水素原子、置換基を有していてもよいアルキル基又は置換基を有していてもよいアリール基を表し、Ｒ１とＲ２が結合して環構造を形成してもよい。  
Ａは置換基を有していてもよい芳香族基又は置換基を有していてもよい複素環基を表す。
複数あるＲ１〜Ｒ３及びＡはそれぞれ同一であっても異なっていてもよい。ａは２以上の整数、ｂ、ｃ、ｄは１以上の整数を表す。Ｙは各々独立に、水素原子、または任意の置換基を示す。）【００２０】
前記一般式（Ｉ）におけるアニオン（Ｂｃ−）が、ヘテロポリオキソメタレートアニオンである、化合物。【００２１】
前記一般式（Ｉ）におけるアニオン（Ｂｃ−）が、下記一般式（ＩＩ）で表される、化合物。【００２２】
【化３】
2017145627.tif 000004
【００２３】
（一般式（ＩＩ）中、Ｒ６及びＲ７は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。尚、Ｒ６及びＲ７は、互いに連結して環を形成していてもよく、該環は置換基を有していてもよい。）【００２４】
前記一般式（Ｉ）におけるアニオン（Ｂｃ−）が、下記一般式（ＩＩＩ）で表される、化合物。【００２５】
【化４】
2017145627.tif 000005
【００２６】
（一般式（ＩＩＩ）中、Ｒ８〜Ｒ１０は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。尚、Ｒ８〜Ｒ１０は、互いに連結して環を形成していてもよく、該環は置換基を有していてもよい。）【００２７】
前記一般式（Ｉ）におけるアニオン（Ｂc−）が、スルホン酸アニオンである、化合物。【００２８】
上記記載の化合物から選択される少なくとも一種を含有するカラーフィルタを提供する。
【発明の効果】
【００２９】
本発明のトリアリールメタン化合物は、特定一般式（Ｉ）で表される様な、トリアリールメタン化合物なので、高温での熱履歴を受けても着色物の色相変化が小さく耐熱性を大きく改善でき、特に、液晶表示装置等のカラーフィルタの耐熱性を大きく改善できるという格別顕著な技術的効果を奏する。【００３０】
さらに、本発明のカラーフィルタは、青色画素部に、特定一般式（Ｉ）で表される様な、トリアリールメタン化合物を含有するので、高温での熱履歴を受けても色相変化の少ない長時間に亘りより明るい画像表示が可能な液晶表示装置等を提供できるという格別顕著な技術的効果を奏する。
【発明を実施するための形態】
【００３１】
本発明のトリアリールメタン化合物は、下記一般式（Ｉ）で表される化合物である。
【００３２】
【化５】
2017145627.tif 000006
【００３３】
（一般式（Ｉ）中、Ｚは、置換基を有していてもよいａ価の、脂肪族系又は芳香族系の炭化水素基を表す。Ｂｃ−はｃ価のアニオンを表す。Ｒ１〜Ｒ３は各々独立に水素原子、置換基を有していてもよいアルキル基又は置換基を有していてもよいアリール基を表し、Ｒ１とＲ２が結合して環構造を形成してもよい。  
Ａは置換基を有していてもよい芳香族基又は置換基を有していてもよい複素環基を表す。
複数あるＲ１〜Ｒ３及びＡはそれぞれ同一であっても異なっていてもよい。ａは２以上の整数、ｂ、ｃ、ｄは１以上の整数を表す。Ｙは各々独立に、水素原子、または任意の置換基を示す。）
【００３４】
本発明の一般式（Ｉ）の化合物は、水不溶性の色材でありトリアリールメタンカチオン部分とアニオンからなる。
【００３５】
一般式（Ｉ）において、Ｒ１〜Ｒ３は同一であっても異なるものであってもよい。従って、−ＮＲ１Ｒ２基は左右対称であっても、左右非対称であってもよい。  
【００３６】
隣接するＲ１とＲ２が結合して環を形成する場合、これらはヘテロ原子で架橋された環であってもよい。この環の具体例として、例えば以下のものが挙げられる。これらの環は置換基を有していてもよい。
【００３７】
【化６】
2017145627.tif 000007
【００３８】
また、Ｒ１〜Ｒ３は、化学的安定性の点から、各々独立に、水素原子、置換基を有していてもよいアルキル基、又は置換基を有していてもよいアリール基であることが好ましい。  
【００３９】
Ｙは、各々独立に、水素原子、または任意の置換基であることが好ましい。
【００４０】
中でも、Ｒ１〜Ｒ３は、各々独立に水素原子；メチル基、エチル基、プロピル基、イソプロピル基、シクロプロピル基、ブチル基、イソブチル基、ｓｅｃ‐ブチル基、ｔｅｒｔ‐ブチル基、ペンチル基、シクロペンチル基、ヘキシル基、シクロヘキシル基、ヘプチル基、オクチル基、２‐エチルヘキシル基、ノニル基、デシル基等のアルキル基；フェニル基、ナフチル基、チエニル基、フリル基、チアゾリル基等のアリール基のいずれかであることがより好ましい。  
【００４１】
Ｒ１〜Ｒ３およびＹは、アルキル基又はアリール基を示す場合、該アルキル基又はアリール基は更に任意の置換基を有していてもよい。そのアルキル基又はアリール基が更に有していてもよい任意の置換基としては、例えば、下記［置換基群Ｒ］が挙げられる。
【００４２】
［置換基群Ｒ］
メチル基、エチル基、プロピル基、イソプロピル基、シクロプロピル基、ブチル基、イソブチル基、ｓｅｃ‐ブチル基、ｔｅｒｔ‐ブチル基、ペンチル基、シクロペンチル基、ヘキシル基、シクロヘキシル基、ヘプチル基、オクチル基、２‐エチルヘキシル基、ノニル基、デシル基等のアルキル基；フェニル基、ナフチル基、チエニル基、フリル基、チアゾリル基等のアリール基；フッ素原子、塩素原子、臭素原子、ヨウ素原子等のハロゲン原子；シアノ基；水酸基；メトキシ基、エトキシ基、プロポキシ基、ブトキシ基など炭素原子数１〜８のアルコキシ基；クロロメチル基、トリフルオロメチル基等のハロアルキル基；アミノ基、ジエチルアミノ基、ジブチルアミノ基、アセチルアミノ基など置換基を有していてもよいアミノ基；アセチル基、ベンゾイル基等のアシル基；アセチルオキシ基、ベンゾイルオキシ基等のアシルオキシ基；等が挙げられる。
【００４３】
Ｒ１〜Ｒ３としては、置換基を有していてもよい炭素原子数１〜８のアルキル基が更に好ましく、より具体的には、メチル基、エチル基、プロピル基、イソプロピル基、ブチル基、イソブチル基、ｓｅｃ‐ブチル基、ペンチル基、ヘキシル基、２‐エチルヘキシル基など無置換のアルキル基；２‐メトキシエチル基、２‐エトキシエチル基等のアルコキシアルキル基；２‐アセチルオキシエチル基等のアシルオキシ基；２‐シアノエチル基等のシアノアルキル基；２，２，２‐トリフルオロエチル基、４，４，４‐トリフルオロブチル基等のフルオロアルキル基、などが挙げられる。
【００４４】
又、Ｙとしては、本発明の効果を損なわない限り、各々独立に任意の基であってもよいが、例えば、水素原子、メチル基、エチル基、プロピル基、イソプロピル基、シクロプロピル基、ブチル基、イソブチル基、ｓｅｃ‐ブチル基、ｔｅｒｔ‐ブチル基、ペンチル基、シクロペンチル基、ヘキシル基、シクロヘキシル基、ヘプチル基、オクチル基、２‐エチルヘキシル基など炭素原子数１〜８のアルキル基；メトキシ基、エトキシ基、プロポキシ基、ブトキシ基など炭素原子数１〜８のアルコキシ基；フッ素原子、塩素原子、臭素原子、ヨウ素原子等のハロゲン原子；フェニル基、ナフチル基、チエニル基、フリル基、チアゾリル基等のアリール基；シアノ基等が挙げられる。
【００４５】
又、上記アルキル基、アルコキシ基及びアリール基には、更に他の任意置換基を有していてもよい。上記アルキル基、アルコキシ基及びアリール基が更に有していてもよい任意の置換基としては、例えば、前記［置換基群Ｒ］の項で記載したものが挙げられる。尚、隣接するＹが結合して更に環構造を形成していてもよい。本発明におけるＹは、色純度が高い点で、水素原子であることが最も好ましい。
【００４６】
Ａにおける芳香族基や複素環基は特に限定されない。芳香族基における芳香族としては、ベンゼン環の他、ナフタレン環、テトラリン環、インデン環、フルオレン環、アントラセン環、フェナントレン環等の縮合多環芳香族炭化水素；ビフェニル、ターフェニル、ジフェニルメタン、トリフェニルメタン、スチルベン等の鎖状多環式炭化水素が挙げられる。当該鎖状多環式炭化水素においては、ジフェニルエーテル等のように鎖状骨格中にＯ、Ｓ等のヘテロ原子を有していてもよい。一方、複素環基における複素環としては、フラン、チオフェン、ピロール、オキサゾール、チアゾール、イミダゾール、ピラゾール等の５員複素環；ピラン、ピロン、ピリジン、ピリダジン、ピリミジン、ピラジン等の６員複素環；ベンゾフラン、チオナフテン、インドール、カルバゾール、クマリン、ベンゾ−ピロン、キノリン、イソキノリン、アクリジン、フタラジン、キナゾリン、キノキサリン等の縮合多環式複素環が挙げられる。これらの芳香族基や複素環基は置換基を有していてもよい。該置換基としては、例えば、前記［置換基群Ｒ］の項に記載のものが挙げられる。
【００４７】
中でも、耐熱性の点から、Ａにおける芳香族基や複素環基としては、下記一般式（ＩＶ）、下記一般式（Ｖ）又は下記一般式（ＶＩ）で表される基が好ましい。
【００４８】
【化７】
2017145627.tif 000008
【００４９】
（一般式（ＩＶ）中、Ｒ１１とＲ１２は各々独立に水素原子、置換基を有していてもよいアルキル基又は置換基を有していてもよいアリール基を表し、Ｒ１１とＲ１２が結合して環構造を形成してもよい。Ｅ１は各々独立に、水素原子、または任意の置換基を示す。＊は炭素原子との結合手を表す。）
【００５０】
【化８】
2017145627.tif 000009
【００５１】
（一般式（Ｖ）中、Ｒ１３とＲ１４は各々独立に水素原子、置換基を有していてもよいアルキル基又は置換基を有していてもよいアリール基を表し、Ｒ１３とＲ１４が結合して環構造を形成してもよい。Ｅ２は各々独立に、水素原子、または任意の置換基を示す。＊は炭素原子との結合手を表す。）
【００５２】
【化９】
2017145627.tif 000010
【００５３】
（一般式（ＶＩ）中、Ｒ１５は水素原子、炭素数１〜２０のアルキル基、または置換基を有していてもよいアリール基を表す。Ｘは、酸素原子、窒素原子または硫黄原子を示す。Ｒ１６とＲ１７は各々独立に水素原子、置換基を有していてもよいアルキル基又は置換基を有していてもよいアリール基を表し、Ｒ１６とＲ１７が結合して環構造を形成してもよい。＊は炭素原子との結合手を表す。）
【００５４】
＜一般式（ＩＶ）について＞
一般式（ＩＶ）において、Ｒ１１とＲ１２は同一であっても異なるものであってもよい。従って、−ＮＲ１１Ｒ１２基は左右対称であっても、左右非対称であってもよい。  
【００５５】
隣接するＲ１１とＲ１２が結合して環を形成する場合、これらはヘテロ原子で架橋された環であってもよい。これらの環は置換基を有していてもよい。
【００５６】
また、Ｒ１１とＲ１２は、化学的安定性の点から、各々独立に、水素原子、置換基を有していてもよいアルキル基、又は置換基を有していてもよいアリール基であることが好ましい。  中でも、Ｒ１１とＲ１２は、各々独立に水素原子；メチル基、エチル基、プロピル基、イソプロピル基、シクロプロピル基、ブチル基、イソブチル基、ｓｅｃ‐ブチル基、ｔｅｒｔ‐ブチル基、ペンチル基、シクロペンチル基、ヘキシル基、シクロヘキシル基、ヘプチル基、オクチル基、２‐エチルヘキシル基、ノニル基、デシル基等のアルキル基；フェニル基、ナフチル基、チエニル基、フリル基、チアゾリル基等のアリール基のいずれかであることがより好ましい。
【００５７】
Ｒ１１とＲ１２は、アルキル基又はアリール基を示す場合、該アルキル基又はアリール基は更に任意の置換基を有していてもよい。そのアルキル基又はアリール基が更に有していてもよい任意の置換基としては、例えば、前記［置換基群Ｒ］の項で記載したものが挙げられる。
【００５８】
Ｒ１１とＲ１２としては、各々独立に水素原子や置換基を有していてもよい炭素原子数１〜８のアルキル基が更に好ましく、より具体的には、メチル基、エチル基、プロピル基、イソプロピル基、ブチル基、イソブチル基、ｓｅｃ‐ブチル基、ペンチル基、ヘキシル基、２‐エチルヘキシル基など無置換のアルキル基；２‐メトキシエチル基、２‐エトキシエチル基等のアルコキシアルキル基；２‐アセチルオキシエチル基等のアシルオキシ基；２‐シアノエチル基等のシアノアルキル基；２，２，２‐トリフルオロエチル基、４，４，４‐トリフルオロブチル基等のフルオロアルキル基、などが挙げられる。
【００５９】
又、Ｅ１としては、本発明の効果を損なわない限り、各々独立に任意の基であってもよいが、例えば、水素原子、メチル基、エチル基、プロピル基、イソプロピル基、シクロプロピル基、ブチル基、イソブチル基、ｓｅｃ‐ブチル基、ｔｅｒｔ‐ブチル基、ペンチル基、シクロペンチル基、ヘキシル基、シクロヘキシル基、ヘプチル基、オクチル基、２‐エチルヘキシル基など炭素原子数１〜８のアルキル基；メトキシ基、エトキシ基、プロポキシ基、ブトキシ基など炭素原子数１〜８のアルコキシ基；フッ素原子、塩素原子、臭素原子、ヨウ素原子等のハロゲン原子；フェニル基、ナフチル基、チエニル基、フリル基、チアゾリル基等のアリール基；シアノ基等が挙げられる。
【００６０】
又、上記アルキル基、アルコキシ基及びアリール基には、更に他の任意置換基を有していてもよい。上記アルキル基、アルコキシ基及びアリール基が更に有していてもよい任意の置換基としては、例えば、前記［置換基群Ｒ］の項で記載したものが挙げられる。尚、隣接するＥ１が結合して更に環構造を形成していてもよい。本発明におけるＥ１は、色純度が高い点で、水素原子であることが最も好ましい。
【００６１】
＜一般式（Ｖ）について＞
一般式（Ｖ）においてＲ１３とＲ１４は、各々独立に、水素原子、置換基を有していてもよいアルキル基、又は置換基を有していてもよいアリール基を示す。Ｒ１３とＲ１４におけるアルキル基としては、直鎖状、分岐鎖状又は環状のアルキル基であって、その炭素数が通常１以上、また、通常８以下、好ましくは５以下のものが挙げられる。具体例としては、メチル基、エチル基、ｎ−プロピル基、２−プロピル基、ｎ−ブチル基、イソブチル基、ｔｅｒｔ−ブチル基、シクロヘキシル基等が挙げられる。
【００６２】
Ｒ１３とＲ１４におけるアリール基としては、芳香族炭化水素環基及び芳香族複素環基が挙げられる。
【００６３】
芳香族炭化水素環基としては、単環であっても縮合環であってもよく、環を形成する炭素数が５〜１８であれば特に制限はないが、例えば、１個の遊離原子価を有する、ベンゼン環、ナフタレン環、アントラセン環、フェナントレン環、ペリレン環、テトラセン環、ピレン環、ベンズピレン環、クリセン環、トリフェニレン環、アセナフテン環、フルオランテン環、フルオレン環などの基が挙げられる。
【００６４】
また、芳香族複素環基としては、単環であっても縮合環であってもよく、環を形成する炭素数が３〜１０であれば特に制限はないが、例えば、１個の遊離原子価を有する、フラン環、ベンゾフラン環、チオフェン環、ベンゾチオフェン環、ピロール環、ピラゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シノリン環、キノキサリン環、フェナントリジン環、ベンゾイミダゾール環、ペリミジン環、キナゾリン環、キナゾリノン環、アズレン環などの基が挙げられる。
【００６５】
隣接するＲ１３とＲ１４が結合して環を形成する場合、これらはヘテロ原子で架橋された環であってもよい。これらの環は置換基を有していてもよい。
【００６６】
化学的安定性の点からＲ１３及びＲ１４として好ましくは、各々独立に、水素原子、置換基を有していてもよい炭素数１〜８のアルキル基又は置換基を有していてもよいフェニル基である。
【００６７】
Ｒ１３及びＲ１４におけるアルキル基、アリール基及び互いに連結して形成される環が有していてもよい置換基としては、例えば、下記[置換基群Ｑ]のものが挙げられる。
【００６８】
[置換基群Ｑ]
フッ素原子、塩素原子、炭素数１〜８のアルキル基、炭素数２〜８のアルケニル基、炭素数１〜８のアルコキシル基、フェニル基、メシチル基、トリル基、ナフチル基、シアノ基、アセチルオキシ基、炭素数２〜９のアルキルカルボニルオキシ基、スルホン酸アミド基、炭素数２〜９のスルホンアルキルアミド基、炭素数２〜９のアルキルカルボニル基、
フェネチル基、ヒドロキシエチル基、アセチルアミド基、炭素数１〜４のアルキル基が結
合してなるジアルキルアミノエチル基、トリフルオロメチル基、炭素数１〜８のトリアル
キルシリル基、ニトロ基、炭素数１〜８のアルキルチオ基。
【００６９】
中でも、Ｒ１３及びＲ１４におけるアルキル基、アリール基及び互いに連結して形成される環が有していてもよい置換基として、好ましくは炭素数１〜８のアルキル基、炭素数２〜８のアルコキシル基、シアノ基、アセチルオキシ基、炭素数２〜８のアルキルカルボキシル基、スルホン酸アミド基、炭素数２〜８のスルホンアルキルアミド基及びフッ素原子である。
【００７０】
又、Ｅ２としては、本発明の効果を損なわない限り、各々独立に任意の基であってもよいが、例えば、水素原子、メチル基、エチル基、プロピル基、イソプロピル基、シクロプロピル基、ブチル基、イソブチル基、ｓｅｃ‐ブチル基、ｔｅｒｔ‐ブチル基、ペンチル基、シクロペンチル基、ヘキシル基、シクロヘキシル基、ヘプチル基、オクチル基、２‐エチルヘキシル基など炭素原子数１〜８のアルキル基；メトキシ基、エトキシ基、プロポキシ基、ブトキシ基など炭素原子数１〜８のアルコキシ基；フッ素原子、塩素原子、臭素原子、ヨウ素原子等のハロゲン原子；フェニル基、ナフチル基、チエニル基、フリル基、チアゾリル基等のアリール基；シアノ基等が挙げられる。
【００７１】
又、上記アルキル基、アルコキシ基及びアリール基には、更に他の任意置換基を有していてもよい。上記アルキル基、アルコキシ基及びアリール基が更に有していてもよい任意の置換基としては、例えば、前記［置換基群Ｒ］の項で記載したものが挙げられる。尚、隣接するＥ２が結合して更に環構造を形成していてもよい。本発明におけるＥ２は、色純度が高い点で、水素原子であることが最も好ましい。
【００７２】
＜一般式（ＶＩ）について＞
一般式（ＶＩ）におけるＲ１５で表される、炭素数１〜２０のアルキル基としては、メチル基、エチル基、ｎ−プロピル基、ｎ−ブチル基、ｎ−ペンチル基、ｎ−ヘキシル基、ｎ−ヘプチル基、ｎ−オクチル基等の直鎖状アルキル基；イソプロピル基、ｓｅｃ−ブチル基、ｔｅｒｔ−ブチル基、イソペンチル基、１−メチルペンチル基、２−メチルペンチル基、１−エチルブチル基、２−エチルブチル基、１−メチルヘキシル基、２−メチルヘキシル基、３−メチルヘキシル基、４−メチルヘキシル基、１−エチルペンチル基、２−エチルペンチル基、３−エチルペンチル基、１−プロピルブチル基、１−（１−メチルエチル）ブチル基等の分枝鎖状のアルキル基；シクロプロピル基、シクロブチル基、シクロペンチル基、シクロヘキシル基、アダマンチル基等の環状アルキル基が挙げられ、なかでも、炭素数１〜８のアルキル基が好ましく、炭素数１〜６のアルキル基がより好ましく、炭素数１〜４のアルキル基がさらに好ましい。
【００７３】
一般式（ＶＩ）におけるＲ１５で表されるアリール基としては、フェニル基、ナフチル基、ベンジル基等の炭素数６〜１４のアリール基が挙げられる。
一般式（ＶＩ）におけるＲ１５で表される置換基を有していてもよいアリール基における、置換基としては、フッ素原子、塩素原子、臭素原子、ヨウ素原子等のハロゲン原子；メチル基、エチル基等の炭素数１〜６のアルキル基；クロロメチル基、トリフルオロメチル基等の炭素数１〜６のハロアルキル基；メトキシ基、エトキシ基等の炭素数１〜６のアルコキシ基；ヒドロキシ基；スルファモイル基；メチルスルホニル基等の炭素数１〜６のアルキルスルホニル基等；−ＳＯ３−が挙げられる。
【００７４】
一般式（ＶＩ）において、Ｘは、酸素原子、窒素原子または硫黄原子を示す。合成の容易さの観点から、好ましくは硫黄原子である。
【００７５】
一般式（ＶＩ）において、Ｒ１６とＲ１７は同一であっても異なるものであってもよい。従って、−ＮＲ１６Ｒ１７基は左右対称であっても、左右非対称であってもよい。  
【００７６】
隣接するＲ１６とＲ１７が結合して環を形成する場合、これらはヘテロ原子で架橋された環であってもよい。これらの環は置換基を有していてもよい。
【００７７】
また、Ｒ１６とＲ１７は、化学的安定性の点から、各々独立に、水素原子、置換基を有していてもよいアルキル基、又は置換基を有していてもよいアリール基であることが好ましい。中でも、Ｒ１６とＲ１７は、各々独立に水素原子；メチル基、エチル基、プロピル基、イソプロピル基、シクロプロピル基、ブチル基、イソブチル基、ｓｅｃ‐ブチル基、ｔｅｒｔ‐ブチル基、ペンチル基、シクロペンチル基、ヘキシル基、シクロヘキシル基、ヘプチル基、オクチル基、２‐エチルヘキシル基、ノニル基、デシル基等のアルキル基；フェニル基、ナフチル基、チエニル基、フリル基、チアゾリル基等のアリール基のいずれかであることがより好ましい。
【００７８】
Ｒ１６とＲ１７は、アルキル基又はアリール基を示す場合、該アルキル基又はアリール基は更に任意の置換基を有していてもよい。そのアルキル基又はアリール基が更に有していてもよい任意の置換基としては、例えば、前記［置換基群Ｒ］の項で記載したものが挙げられる。
【００７９】
一般式（ＶＩ）で表される基としては、下記式で表される基であることが好ましい。＊は炭素原子との結合手を表す。
【００８０】
【化１０】
2017145627.tif 000011
【００８１】
前記一般式（Ｉ）におけるＺは、置換基を有していてもよいａ価の、脂肪族系又は芳香族系の炭化水素基である。脂肪族系の炭化水素基は、直鎖、分岐又は環状のいずれであってもよく、不飽和結合を有していてもよく、置換基を有していてもよく、炭素鎖中に、Ｏ、Ｓ、Ｎが含まれていてもよい。例えば、カルボニル基、カルボキシ基、オキシカルボニル基、アミド基等が含まれていてもよく、水素原子が更にハロゲン原子等に置換されていてもよい。芳香族系の炭化水素基は、単環又は多環芳香族基が挙げられ、置換基を有していてもよく、Ｏ、Ｓ、Ｎが含まれる複素環であってもよい。例えば、ベンゼン環の他、ナフタレン環、テトラリン環、インデン環、フルオレン環、アントラセン環、フェナントレン環等の縮合多環芳香族炭化水素；ビフェニル、ターフェニル等の鎖状多環式芳香族炭化水素；フラン、チオフェン、ピロール、オキサゾール、チアゾール、イミダゾール、ピラゾール等の５員複素環；ピラン、ピロン、ピリジン、ピロン、ピリダジン、ピリミジン、ピラジン等の６員複素環；ベンゾフラン、チオナフテン、インドール、カルバゾール、クマリン、ベンゾ−ピロン、キノリン、イソキノリン、アクリジン、フタラジン、キナゾリン、キノキサリン等の縮合多環式複素環を含む基が挙げられる。
【００８２】
中でも、前記一般式（Ｉ）におけるＺは、Ｎ（窒素原子）と直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ（酸素原子）、Ｓ（硫黄原子）、Ｎ（窒素原子）が含まれていてもよい基であることが好ましい。Ｎと直接結合する炭素原子がπ結合を有しないため、カチオン性の発色部位が有する色調や透過率等の色特性は、連結基Ｚや他の発色部位の影響を受けず、単量体と同様の色を保持することができる。
【００８３】
Ｚにおいて、少なくともＮと直接結合する末端に飽和脂肪族炭化水素基を有する脂肪族炭化水素基は、Ｎと直接結合する末端の炭素原子がπ結合を有しなければ、直鎖、分岐又は環状のいずれであってもよく、末端以外の炭素原子が不飽和結合を有していてもよく、置換基を有していてもよく、炭素鎖中に、Ｏ、Ｓ、Ｎが含まれていてもよい。例えば、カルボニル基、カルボキシ基、オキシカルボニル基、アミド基等が含まれていてもよく、水素原子が更にハロゲン原子等に置換されていてもよい。
【００８４】
また、Ｚにおいて上記脂肪族炭化水素基を有する芳香族基は、少なくともＮと直接結合する末端に飽和脂肪族炭化水素基を有する脂肪族炭化水素基を有する、単環又は多環芳香族基が挙げられ、置換基を有していてもよく、Ｏ、Ｓ、Ｎが含まれる複素環であってもよい。
【００８５】
中でも、骨格の堅牢性の点から、Ｚは、環状の脂肪族炭化水素基又は芳香族基を含むことが好ましい。
【００８６】
環状の脂肪族炭化水素基としては、中でも、有橋脂環式炭化水素基が、骨格の堅牢性の点から好ましい。有橋脂環式炭化水素基とは、脂肪族環内に橋かけ構造を有し、多環構造を有する多環状脂肪族炭化水素基をいい、例えば、ノルボルナン、ビシクロ［２，２，２］オクタン、アダマンタン等が挙げられる。有橋脂環式炭化水素基の中でも、ノルボルナンが好ましい。また、芳香族基としては、例えば、ベンゼン環、ナフタレン環を含む基が挙げられ、中でも、ベンゼン環を含む基が好ましい。  
【００８７】
原料入手の容易さの観点からＺは２価が好ましい。例えば、Ｚが２価の有機基の場合、炭素数１〜２０の直鎖、分岐、又は環状のアルキレン基や、キシリレン基等の炭素数１〜２０のアルキレン基を２個置換した芳香族基等が挙げられる。
【００８８】
Ｚの具体例としては、以下のようなものを挙げることができるが、これらに限定されるものではない。＊は窒素原子との結合手を表す。
【００８９】
【化１１】
2017145627.tif 000012
【００９０】
１分子内に複数あるＲ１〜Ｒ３及びＡは、同一であっても異なっていてもよい。複数あるＲ１〜Ｒ３及びＡがそれぞれ同一である場合には、発色部位が同一の発色を示すため、発色部位の単体と同様の色が再現でき、色純度の点から好ましい。一方、Ｒ１〜Ｒ３及びＡのうち少なくとも１つを異なる置換基とした場合には、複数種の単量体を混合した色を再現することができ、所望の色に調整することができる。
【００９１】
次に、アニオン部分について詳細に説明をする。[Ｂｃ−]は、１価以上のアニオンである。[Ｂｃ−]は１価以上のアニオンであれば特に制限されないが、耐熱性の点から好ましいアニオンは、ヘテロポリオキソメタレートアニオン、下記一般式（ＩＩ）で表せるアニオン、下記一般式（ＩＩＩ）で表せるアニオン、及びスルホン酸アニオンが挙げられる。
【００９２】
【化１２】
2017145627.tif 000013
【００９３】
（一般式（ＩＩ）中、Ｒ６及びＲ７は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。尚、Ｒ６及びＲ７は、互いに連結して環を形成していてもよく、該環は置換基を有していてもよい。）
【００９４】
【化１３】
2017145627.tif 000014
【００９５】
（一般式（ＩＩＩ）中、Ｒ８〜Ｒ１０は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。尚、Ｒ８〜Ｒ１０は、互いに連結して環を形成していてもよく、該環は置換基を有していてもよい。）
【００９６】
本発明では、ヘテロポリ酸アニオンを、ヘテロポリオキソメタレートアニオンという。
【００９７】
ヘテロポリ酸は、有機構造を含まない比較的大きな分子量の無機酸であり、塩酸や硫酸の様な低分子の無機酸や有機酸に無い、特異な性質を発現させることが出来る。その第一は、カチオンのヘテロポリ酸によるレーキ化で水不溶のトリアリールメタン化合物を生成することである。第二は、レーキ化に用いるヘテロポリ酸を選択することで、得られるトリアリールメタン化合物の耐熱性や耐光性を向上させうる余地があることである。ヘテロポリ酸は、有機構造を含ませない或いは金属を含めた上で分子量も比較的大きく出来るが故に、それを適切に選択することで、高温や光線に曝された場合でも、アニオン構造に由来するトリアリールメタン化合物の変質を大きく抑制することが可能となる。
【００９８】
本発明で、より高い耐熱性を有するトリアリールメタン化合物を得たい場合は、例えば、[Ｂｃ−]が、Ｗ（タングステン）、Ｏ（酸素）を必須元素として、Ｐ（リン）とＳｉ（珪素）の少なくとも一種を含有するヘテロポリオキソメタレートアニオンとすることが好ましい。更には、Ｗ（タングステン）、Ｍｏ（モリブデン）、Ｏ（酸素）を必須元素として、Ｐ（リン）とＳｉ（珪素）の少なくとも一種を含有するヘテロポリオキソメタレートアニオンとすることが耐光性を向上させる点でより好ましい。これらの例としては、ケギン型リンタングステン酸イオンα−（ＰＷ１２Ｏ４０）３−、ドーソン型リンタングステン酸イオンα−（Ｐ２Ｗ１８Ｏ６２）６−、β−（Ｐ２Ｗ１８Ｏ６２）６−、ケギン型ケイタングステン酸イオンα−（ＳｉＷ１２Ｏ４０）４−、β−（ＳｉＷ１２Ｏ４０）４−、γ−（ＳｉＷ１２Ｏ４０）４−、さらにその他の例として（Ｐ２Ｗ１７Ｏ６１）１０−、（Ｐ２Ｗ１５Ｏ５６）１２−、（Ｈ２Ｐ２Ｗ１２Ｏ４８）１２−、（ＮａＰ５Ｗ３０Ｏ１１０）１４−、α−（ＳｉＷ９Ｏ３４）１０−、γ−（ＳｉＷ１０Ｏ３６）８−、α−（ＳｉＷ１１Ｏ３９）８−、β−（ＳｉＷ１１Ｏ３９）８−等が挙げられる。
【００９９】
本発明において、更に高い耐熱性を有するトリアリールメタン化合物は、例えば、[Ｂｃ−]が、（Ｐ２ＭｏｙＷ１８−ｙＯ６２）６−で表され、ｙ＝０，１，２または３の整数であるヘテロポリオキソメタレートアニオンか、（ＳｉＭｏｚＷ１２−ｚＯ４０）４−で表され、ｚ＝０，１，２または３の整数であるヘテロポリオキソメタレートアニオンか、欠損ドーソン型リンタングステン酸ヘテロポリオキソメタレートアニオンから選ばれる少なくとも一種のアニオンのトリアリールメタン化合物である。
【０１００】
尚、欠損ドーソン型リンタングステン酸ヘテロポリオキソメタレートアニオンとは、（Ｐ２Ｗ１７Ｏ６１）１０−である。
【０１０１】
ヘテロポリ酸またはそのアルカリ金属塩としては、例えば、Ｈ６（Ｐ２ＭｏｙＷ１８−ｙＯ６２）、Ｎａ６（Ｐ２ＭｏｙＷ１８−ｙＯ６２）、Ｈ４（ＳｉＭｏＺＷ１２−ＺＯ４０）、Ｎａ４（ＳｉＭｏＺＷ１２−ＺＯ４０）、Ｈ１０（Ｐ２Ｗ１７Ｏ６１）及びＮａ１０（Ｐ２Ｗ１７Ｏ６１）等を用いることが出来る。
【０１０２】
Ｈ６（Ｐ２ＭｏｙＷ１８−ｙＯ６２）といったヘテロポリ酸は、例えば、Ｉｎｏｒｇａｎｉｃ  Ｃｈｅｍｉｓｔｒｙ，  ｖｏｌ４７，  ｐ３６７９に記載された方法に従って、容易に得ることが出来る。具体的には、タングステン酸アルカリ金属塩とモリブデン酸アルカリ金属塩とを水に溶解させ、これに燐酸を加え、加熱攪拌しながら５〜１０時間加熱還流することで得ることが出来る。
こうして得られたヘテロポリ酸は、アルカリ金属塩化物と反応させることで、上記と同様にして、ドーソン型ヘテロポリオキソメタレートアルカリ金属塩であるＮａ６（Ｐ２ＭｏｙＷ１８−ｙＯ６２）とすることが出来る。
【０１０３】
モリブデン（Ｍｏ）とタングステン（Ｗ）の仕込みモル比を変えること、すなわちタングステン酸アルカリ金属塩とモリブデン酸アルカリ金属塩のモル比を調整することで、上記ヘテロポリオキソメタレートアニオンにおけるモリブデン数ｙを、０〜３の範囲に調製することが出来る。
【０１０４】
別法としては、モリブデン酸アルカリ金属塩を水に溶解させ、これに塩酸を加え、次いで、Ｋ１０（α２型Ｐ２Ｗ１７Ｏ６１）の様な、α２型の欠損ドーソン型リンタングステン酸アルカリ金属塩を加えて、１０〜３０℃にて、３０分〜２時間攪拌することで得ることが出来る。こうして得られたヘテロポリ酸は、アルカリ金属塩化物と反応させることで、上記と同様にして、ドーソン型ヘテロポリオキソメタレートアルカリ金属塩とすることが出来る。
【０１０５】
例えば、Ｐ２Ｗ１８Ｏ６２より加水分解反応でα２型Ｐ２Ｗ１７Ｏ６１を調製して、これにＭｏを反応させることで、Ｐ２ＭｏＷ１７Ｏ６２のみを得ることも出来る。こうすることで、ｙの数値に分布の無い上記したヘテロポリ酸やそのアルカリ金属塩を得ることが出来る。
【０１０６】
Ｈ４（ＳｉＭｏＷ１１Ｏ４０）といったヘテロポリ酸、ヘテロポリオキソメタレートアルカリ金属塩は、例えばＪｏｕｒｎａｌ  ｏｆ  Ａｍｅｒｉｃａｎ  Ｃｈｅｍｉｃａｌ  Ｓｏｃｉｅｔｙ，  １０４（１９８２），  ｐ３１９４に記載された方法に従って、容易に得ることが出来る。具体的には、硝酸水溶液とモリブデン酸アルカリ金属塩水溶液を混合攪拌し、これにＫ８（α型ＳｉＷ１１Ｏ３９）を加え、２〜６時間攪拌することで得ることが出来る。こうして得られたヘテロポリ酸は、アルカリ金属塩化物と反応させることで、上記と同様にして、ケギン型ヘテロポリオキソメタレートアルカリ金属塩とすることが出来る。
【０１０７】
Ｈ６（Ｐ２Ｗ１８Ｏ６２）やＨ１０（Ｐ２Ｗ１７Ｏ６１）といったヘテロポリ酸は、例えば、Ｉｎｏｒｇａｎｉｃ  Ｃｈｅｍｉｓｔｒｙ，  ｖｏｌ４７，  ｐ３６７９に記載された方法に従って、容易に得ることが出来る。具体的には、タングステン酸アルカリ金属塩を水に溶解させ、これに塩酸及び燐酸を加えて、加熱攪拌しながら１０〜５０時間加熱還流することで得ることが出来る。
ヘテロポリ酸は、アルカリ金属塩化物と反応させることで、ドーソン型ヘテロポリオキソメタレートアルカリ金属塩とすることが出来る。
【０１０８】
欠損ドーソン型ヘテロポリオキソメタレートアルカリ金属塩は、前者のドーソン型リンタングステン酸ヘテロポリオキソメタレートアルカリ金属塩を原料として、例えば、Ｉｎｏｒｇａｎｉｃ  Ｓｙｎｔｈｅｓｉｓ，  ｖｏｌ２７，  ｐ１０４に記載された方法に従って、容易に得ることが出来る。具体的には、ドーソン型リンタングステン酸ヘテロポリオキソメタレートアルカリ金属塩を水に溶解させ、これにアルカリ金属炭酸水素化物を加えて、必要に応じて加熱しながら、攪拌することで得ることが出来る。
【０１０９】
前記一般式（ＩＩ）におけるＲ６及びＲ７は、置換基を有していてもよい炭素数１〜８のアルキル基、置換基を有していてもよい炭素数２〜６のアルケニル基、置換基を有していてもよい炭素数３〜８のシクロアルキル基を表す。
該置換基としては、前記［置換基群Ｒ］の項で記載したものが挙げられる。
【０１１０】
これらの内、特に、Ｒ６及びＲ７におけるアルキル基、アルケニル基又はシクロアルキル基が有する置換基としては、アニオンの電荷がより非局在化して、色材の耐熱性が向上する点で、フッ素原子を置換基として有することが好ましい。  
つまり、Ｒ６及びＲ７は、アニオンの電荷が分散されて、アニオンが安定化する点で、炭素数１〜８のパーフルオロアルキル基が好ましい。
一方、Ｒ６及びＲ７は、互いに連結して環を形成していてもよい。環を形成している場合、Ｒ６及びＲ７が連結して形成される基は、特に炭素数２〜１２のフルオロアルキレン基であることが好ましい。
【０１１１】
前記一般式（ＩＩＩ）におけるＲ８〜Ｒ１０は、置換基を有していてもよい炭素数１〜８のアルキル基、置換基を有していてもよい炭素数２〜６のアルケニル基、置換基を有していてもよい炭素数３〜８のシクロアルキル基を表す。
該置換基としては、前記［置換基群Ｒ］の項で記載したものが挙げられる。
【０１１２】
これらの内、特に、Ｒ８〜Ｒ１０におけるアルキル基、アルケニル基又はシクロアルキル基が有する置換基としては、アニオンの電荷がより非局在化して、色材の耐熱性が向上する点で、フッ素原子を置換基として有することが好ましい。  
つまり、Ｒ８〜Ｒ１０は、アニオンの電荷が分散されて、アニオンが安定化する点で、炭素数１〜８のパーフルオロアルキル基が好ましい。
一方、Ｒ８〜Ｒ１０は、互いに連結して環を形成していてもよい。環を形成している場合、Ｒ８〜Ｒ１０が連結して形成される基は、特に炭素数２〜１２のフルオロアルキレン基であることが好ましい。
【０１１３】
スルホン酸アニオンとしては、例えばトリフルオロメタンスルホン酸、メタンスルホン酸、ペンタンスルホン酸、ヘキサンスルホン酸、ヘプタンスルホン酸、ドデカンスルホン酸、カンファースルホン酸など置換基を有していてもよい脂肪族スルホン酸アニオン；  ベンゼンスルホン酸、ｐ‐トルエンスルホン酸、１‐ナフタレンスルホン酸、２‐ナフタレンスルホン酸、２，６−ナフタレンジスルホン酸、１，３，６−ナフタレントリスルホン酸など置換基を有していてもよい芳香族スルホン酸アニオン；  ａｃｉｄ  ｂｌｕｅ ８０（Ｃ．Ｉ．６１５８５）、ａｃｉｄ  ｇｒｅｅｎ ２５（Ｃ．Ｉ．６１５７０）、ａｃｉｄ  ｂｌｕｅ ４５（Ｃ．Ｉ．６３０１０）、ａｃｉｄ  ｂｌｕｅ ４３（Ｃ．Ｉ．６３０００）、ａｃｉｄ  ｂｌｕｅ ２５（Ｃ．Ｉ．６２０５５）、ａｃｉｄ  ｂｌｕｅ ４０（Ｃ．Ｉ．６５１２５）等のスルホナト基を有するアントラキノン系色素のアニオン；  ｄｉｒｅｃｔ  ｂｌｕｅ ８６（Ｃ．Ｉ．７４８１０）、ｄｉｒｅｃｔ  ｂｌｕｅ １９９ （Ｃ．Ｉ．１４１９０）等のスルホナト基を有するフタロシアニン系色素のアニオン；  ａｃｉｄ ｂｌｕｅ ７４（Ｃ．Ｉ．７３０１５）等のスルホナト基を有するインジゴ系色素のアニオン等が挙げられる。
【０１１４】
前記一般式（Ｉ）におけるａは、カチオンを構成する発色性カチオン部位の数である。ａは２以上の整数である。ａの上限は特に限定されないが、製造の容易性の点からは、ａが４以下であることが好ましく、３以下であることがより好ましい。
【０１１５】
また、前記一般式（Ｉ）におけるｂは分子会合体中のカチオンの分子数を、ｄは分子会合体中のアニオンの分子数を示し、ｂ及びｄは１以上の整数を表す。本発明の色材はその結晶乃至凝集体において、ｂ及びｄがそれぞれ１の場合に限られず、それぞれ２、３、４…と２以上のいかなる自然数をもとり得る。本発明の色材は、耐熱性の点から、少なくとも一部がｂ≧２の分子会合体を形成していることが好ましい。また、本発明の色材は、耐熱性の点から、少なくとも一部がｄ≧２の分子会合体を形成していることが好ましい。
【０１１６】
ｂが２以上の場合、分子会合体中に複数あるカチオンは、１種単独であっても、２種以上が組み合わされていてもよい。また、ｄが２以上の場合、分子会合体中に複数あるアニオンは、１種単独であっても、２種以上が組み合わされていてもよい。
【０１１７】
本発明のトリアリールメタン化合物は、例えば、前記した対応するカチオン部の塩化物と、前記した対応するヘテロポリ酸またはヘテロポリオキソメタレートアルカリ金属塩とを反応させることで容易に製造することが出来る。前記した対応するカチオン部の塩化物を用い、かつヘテロポリ酸を用いる場合には、脱塩化水素反応により、また、前記した対応するカチオン部の塩化物を用い、かつヘテロポリオキソメタレートアルカリ金属塩を用いる場合には、脱アルカリ金属塩化物反応により、塩置換することで製造することが出来る。    
【０１１８】
前記ヘテロポリ酸を用いる脱塩化水素反応に比べて、ヘテロポリ酸をいったんヘテロポリオキソメタレートアルカリ金属塩としてから脱アルカリ金属塩化物反応を行う方が、塩置換を確実に行うことが出来、より収率高く本発明のトリアリールメタン化合物が得られるばかりでなく、副生成物がより少ない純度の高い本発明のトリアリールメタン化合物が得られるので好ましい。勿論、ヘテロポリオキソメタレートアルカリ金属塩は、再結晶等により精製してから用いることも出来る。  
【０１１９】
反応液からの沈殿が得られ難い場合には、当該反応液を冷却するなどして溶解度を低下させることにより、対応するヘテロポリオキソメタレートアルカリ金属塩をより収率高く得ることが出来る。
【０１２０】
本発明のカチオンは、２価以上であることから、アニオン源である、ヘテロポリ酸またはヘテロポリオキソメタレートアルカリ金属塩の使用量は、それらのイオン価に応じて、等モル数となる様に仕込んで上記反応を行うことが好ましい。
【０１２１】
本発明のトリアリールメタン化合物は、ヘテロポリ酸でレーキ化（水不溶化）する工程を含むので（或いはヘテロポリ酸でレーキ化（水不溶化）されているので）、製造工程中または製造後の何らかの工程で水を用いる場合や、より確実な反応を行ったり、得られた化合物のレーキ構造が破壊されないようにするには、例えば、精製水、イオン交換水、純水等のような、金属イオンやハロゲンイオンの含有率が極力少ない水を用いることが好ましい。
【０１２２】
本発明のトリアリールメタン化合物は、水不溶性の色材である。こうして得られた本発明のトリアリールメタン化合物は、そのままで、合成樹脂等の着色剤として用いることが出来るが、必要であれば、公知慣用の粉砕や造粒により、粒子径を調整することで、各種の用途に最適な着色剤とすることが出来る。着色剤は、乾燥粉体において、一次粒子の平均粒子径１００ｎｍ以下であると、より鮮明な青色の着色物を得られやすいので好ましい。
【０１２３】
本発明において一次粒子の平均粒子径とは、次の様に測定される。まず、透過型電子顕微鏡または走査型電子顕微鏡で視野内の粒子を撮影する。そして、二次元画像上の、凝集体を構成する一次粒子の５０個につき、個々の粒子の内径の最長の長さ（最大長）を求める。個々の粒子の最大長の平均値を一次粒子の平均粒子径とする。
【０１２４】
本発明のトリアリールメタン化合物は、公知慣用の各種の用途において、高温での熱履歴を経ても色相変化が小さく、優れた耐熱性を有していることから、カラーフィルタ画素部の製造に用いた場合に、色相変化の少ない優れた画像表示が可能な液晶表示装置のカラーフィルタを得ることができる。
【０１２５】
本発明のカラーフィルタにおいては、バックライト光源としては、従来の冷陰極管（ＣＣＦＬ光源）、白色ＬＥＤ（ＬＥＤ；Ｌｉｇｈｔ  Ｅｍｉｔｔｉｎｇ  Ｄｉｏｄｅ）光源、３色独立ＬＥＤ光源、白色有機ＥＬ（ＥＬ；Ｅｌｅｃｔｒｏ  Ｌｕｍｉｎｅｓｃｅｎｃｅ）光源等をいずれも用いることが出来る。
【０１２６】
本発明のトリアリールメタン化合物には、必要に応じて、ε型銅フタロシアニン顔料、ジオキサジン顔料（Ｃ．Ｉ．ピグメントバイオレット２３、Ｃ．Ｉ．ピグメントバイオレット３７、Ｃ．Ｉ．ピグメントブルー８０等）等や、無金属または金属フタロシアニンのスルホン酸誘導体、無金属または金属フタロシアニンのＮ−（ジアルキルアミノ）メチル誘導体、無金属または金属フタロシアニンのＮ−（ジアルキルアミノアルキル）スルホン酸アミド誘導体、ジオキサジンバイオレットのスルホン酸誘導体、インダンスレンブルーのスルホン酸誘導体、フタロシアニンスルホン酸等の有機顔料誘導体等や、ビックケミー社のディスパービック１３０、ディスパービック１６１、ディスパービック１６２、ディスパービック１６３、ディスパービック１７０、ディスパービック１７１、ディスパービック１７４、ディスパービック１８０、ディスパービック１８２、ディスパービック１８３、ディスパービック１８４、ディスパービック１８５、ディスパービック２０００、ディスパービック２００１、ディスパービック２０２０、ディスパービック２０５０、ディスパービック２０７０、ディスパービック２０９６、ディスパービック２１５０、ディスパービックＬＰＮ２１１１６、ディスパービックＬＰＮ６９１９エフカ社のエフカ４６、エフカ４７、エフカ４５２、エフカＬＰ４００８、エフカ４００９、エフカＬＰ４０１０、エフカＬＰ４０５０、エフカＬＰ４０５５、エフカ４００、エフカ４０１、エフカ４０２、エフカ４０３、エフカ４５０、エフカ４５１、エフカ４５３、エフカ４５４０、エフカ４５５０、エフカＬＰ４５６０、エフカ１２０、エフカ１５０、エフカ１５０１、エフカ１５０２、エフカ１５０３、ルーブリゾール社のソルスパース３０００、ソルスパース９０００、ソルスパース１３２４０、ソルスパース１３６５０、ソルスパース１３９４０、ソルスパース１７０００、ソルスパース１８０００、ソルスパース２００００、ソルスパース２１０００、ソルスパース２４０００、ソルスパース２６０００、ソルスパース２７０００、ソルスパース２８０００、ソルスパース３２０００、ソルスパース３６０００、ソルスパース３７０００、ソルスパース３８０００、ソルスパース４１０００、ソルスパース４２０００、ソルスパース４３０００、ソルスパース４６０００、ソルスパース５４０００、ソルスパース７１０００、味の素株式会社のアジスパーＰＢ７１１、アジスパーＰＢ８２１、アジスパーＰＢ８２２、アジスパーＰＢ８１４、アジスパーＰＮ４１１、アジスパーＰＡ１１１等の分散剤や、アクリル系樹脂、ウレタン系樹脂、アルキッド系樹脂、ウッドロジン、ガムロジン、トール油ロジン等の天然ロジン、重合ロジン、不均化ロジン、水添ロジン、酸化ロジン、マレイン化ロジン等の変性ロジン、ロジンアミン、ライムロジン、ロジンアルキレンオキシド付加物、ロジンアルキド付加物、ロジン変性フェノール等のロジン誘導体等の、室温で液状かつ水不溶性の合成樹脂を含有させることが出来る。これら分散剤や、樹脂の添加は、フロッキュレーションの低減、分散安定性の向上、分散体の粘度特性を向上にも寄与する。
【０１２７】
本発明のトリアリールメタン化合物は、それ自体でカラーフィルタ青色画素部の調製に適した色相を有しているが、必要ならば、その質量換算１００部当たりε型銅フタロシアニン顔料（Ｃ．Ｉ．ピグメントブルー１５：６）を０．１〜３０部併用することで、色相の最適化を行うことが出来る。
【０１２８】
本発明のトリアリールメタン化合物は、それ自体でカラーフィルタ青色画素部の調製に適した耐熱性や耐光性を有しているが、必要ならば、トリアリールメタン化合物１００部当たり、酸化防止剤不揮発分０．１〜１０部、中でも、０．５〜８部用いることが出来る。ここで酸化防止剤とは、酸化劣化を防止する添加剤の総称であり、熱による酸化劣化を防止するもの（狭義の酸化防止剤）と、光（主に紫外線）による酸化劣化を防止するもの（狭義には、光安定剤と呼ばれる）とが包含される。  
【０１２９】
この様な酸化防止剤は、ラジカルを捕捉し自動酸化の防止作用（ラジカル連鎖防止作用）を有するものと、ハイドロパーオキサイド（過酸化物）を無害なものに分解する作用（過酸化物分解作用）を有するものとがあり、前者は一次酸化防止剤、後者は二次酸化防止剤と呼ばれる。これら両方の作用を兼備した、一次二次両用酸化防止剤も知られている。一次酸化防止剤としては、例えば、フェノール系（ヒンダードフェノール系を含む）やアミン系（ヒンダードアミン系を含む）の各酸化防止剤が、二次酸化防止剤としては、例えば、硫黄系やリン系の各酸化防止剤が典型的なものである。
【０１３０】
本発明のトリアリールメタン化合物は、それ自体でカラーフィルタ青色画素部の調製に適した耐熱性を有しているが、必要ならば、カチオン性樹脂を併用することで、耐熱性や耐光性をもう一段高めることが出来る。  
【０１３１】
この様なカチオン性樹脂としては、例えば、アクリル樹脂、ポリウレタン樹脂、エポキシ樹脂、ポリアミド樹脂等を用いることが、熱履歴の下でも色相変化が小さく、カラーフィルタの耐熱性を大きく改善できるので好ましい。
【０１３２】
本発明では、トリアリールメタン化合物とカチオン性樹脂の不揮発分の質量基準での割合は、特に制限されるものではないが、前者化合物１００部当たり、後者樹脂の不揮発分０．１部以上１０部未満、中でも、０．５〜５部、特に１〜３部とすることが好ましい。
【０１３３】
トリアリールメタン化合物とカチオン性樹脂とを含有する着色組成物を調製する際に、前記化合物と樹脂とを加熱する場合には、両者を混合した後、密閉系にて、化合物自体に不具合が生じない温度での攪拌下、３０分〜５時間の範囲にて行なうことができる。こうして加圧状態が形成されることで、前記した様に、化合物粒子の空隙にまで、カチオン性樹脂が浸透することになり、単に粒子表面だけを被覆するのに比べて、より優れた効果が発現される。
【０１３４】
本発明のトリアリールメタン化合物は、従来公知の方法でカラーフィルタ画素部の形成に使用することができる。本発明のトリアリールメタン化合物の分散方法で代表的な方法としては、フォトリソグラフィー法であり、これは、後記する光硬化性組成物を、カラーフィルタ用の透明基板のブラックマトリックスを設けた側の面に塗布、加熱乾燥（プリベーク）した後、フォトマスクを介して紫外線を照射することでパターン露光を行って、画素部に対応する箇所の光硬化性化合物を硬化させた後、未露光部分を現像液で現像し、非画素部を除去して画素部を透明基板に固着させる方法である。この方法では、光硬化性組成物の硬化着色皮膜からなる画素部が透明基板上に形成される。
【０１３５】
赤色、緑色、青色の色ごとに、後記する光硬化性組成物を調製して、前記した操作を繰り返すことにより、所定の位置に赤色、緑色、青色の着色画素部を有するカラーフィルタを製造することができる。本発明のトリアリールメタン化合物からは、青色画素部を形成することができる。尚、赤色画素部および緑色画素部を形成するための光硬化性組成物を調製するには、公知慣用の赤色顔料と緑色顔料を使用することができる。
【０１３６】
赤色画素部を形成するための顔料としては、例えば、Ｃ．Ｉ．ピグメントレッド１７７、同２０９、同２４２、同２５４等が、緑色画素部を形成するための顔料としては、例えば、Ｃ．Ｉ．ピグメントグリーン７、同１０、同３６、同４７、同５８等が挙げられる。これら赤色画素部と緑色画素部の形成には、黄色顔料を併用することもできる。その後、必要に応じて、未反応の光硬化性化合物を熱硬化させるために、カラーフィルタ全体を加熱処理（ポストベーク）することもできる。
【０１３７】
後記する光硬化性組成物をガラス等の透明基板上に塗布する方法としては、例えば、スピンコート法、ロールコート法、インクジェット法等が挙げられる。
【０１３８】
透明基板に塗布した光硬化性組成物の塗膜の乾燥条件は、各成分の種類、配合割合等によっても異なるが、通常、５０〜１５０℃で、１〜１５分間程度である。また、光硬化性組成物の光硬化に用いる光としては、２００〜５００ｎｍの波長領域の光線を使用するのが好ましい。この波長範囲の光を発する各種光源が使用できる。
【０１３９】
現像方法としては、例えば、液盛り法、ディッピング法、スプレー法等が挙げられる。光硬化性組成物の露光、現像の後に、必要な色の画素部が形成された透明基板は水洗いし乾燥させる。こうして得られたカラーフィルタは、ホットプレート、オーブン等の加熱装置により、９０〜２８０℃で、所定時間加熱処理（ポストベーク）することによって、着色塗膜中の揮発性成分を除去すると同時に、光硬化性組成物の硬化着色皮膜中に残存する未反応の光硬化性化合物が熱硬化し、カラーフィルタが完成する。
【０１４０】
カラーフィルタの青色画素部を形成するための光硬化性組成物は、本発明のトリアリールメタン化合物と、分散剤と、光硬化性化合物と、有機溶剤とを必須成分とし、必要に応じて熱可塑性樹脂を用いて、これらを混合することで調製することができる。青色画素部を形成する着色樹脂皮膜に、カラーフィルタの実生産で行われるベーキング等に耐え得る強靱性等が要求される場合には、前記光硬化性組成物を調製するに当たって、光硬化性化合物だけでなく、この熱可塑性樹脂を併用することが不可欠である。熱可塑性樹脂を併用する場合には、有機溶剤としては、それを溶解するものを使用するのが好ましい。
【０１４１】
前記光硬化性組成物の製造方法としては、本発明のトリアリールメタン化合物と、有機溶剤と分散剤とを必須成分として使用し、これらを混合し均一となる様に攪拌分散を行って、まずカラーフィルタの画素部を形成するための分散液を調製してから、そこに、光硬化性化合物と、必要に応じて熱可塑性樹脂や光重合開始剤等を加えて前記光硬化性組成物とする方法が一般的である。
【０１４２】
ここで分散剤、有機溶剤は、前記のものが使用可能である。
【０１４３】
光硬化性組成物の調製に使用する熱可塑性樹脂としては、例えば、ウレタン系樹脂、アクリル系樹脂、ポリアミド系樹脂、ポリイミド系樹脂、スチレンマレイン酸系樹脂、スチレン無水マレイン酸系樹脂等が挙げられる。
【０１４４】
光硬化性化合物としては、例えば、１，６−ヘキサンジオールジアクリレート、エチレングリコールジアクリレート、ネオペンチルグリコールジアクリレート、トリエチレングリコールジアクリレート、ビス（アクリロキシエトキシ）ビスフェノールＡ、３−メチルペンタンジオールジアクリレート等のような２官能モノマー、トリメチルロールプロパトントリアクリレート、ペンタエリスリトールトリアクリレート、トリス〔２−（メタ）アクリロイルオキシエチル）イソシアヌレート、ジペンタエリスリトールヘキサアクリレート、ジペンタエリスリトールペンタアクリレート等の比較的分子量の小さな多官能モノマー、ポリエステルアクリレート、ポリウレタンアクリレート、ポリエーテルアクリレート等の様な比較的分子量の大きな多官能モノマーが挙げられる。
【０１４５】
光重合開始剤としては、例えばアセトフェノン、ベンゾフェノン、ベンジルジメチルケタール、ベンゾイルパーオキサイド、２−クロロチオキサントン、１，３−ビス（４’−アジドベンザル）−２−プロパン、１，３−ビス（４’−アジドベンザル）−２−プロパン−２’−スルホン酸、４，４’−ジアジドスチルベン−２，２’−ジスルホン酸等が挙げられる。市販の光重合開始剤としては、たとえば、チバスペシャルティーケミカルズ社製「イルガキュア（商標名）−１８４」、「イルガキュア（商標名）−３６９」、「ダロキュア（商標名）−１１７３」、ＢＡＳＦ社製「ルシリン−ＴＰＯ」、日本化薬社製「カヤキュアー（商標名）ＤＥＴＸ」、「カヤキュアー（商標名）ＯＡ」、ストーファー社製「バイキュアー１０」、「バイキュアー５５」、アクゾー社製「トリゴナールＰＩ」、サンド社製「サンドレー１０００」、アップジョン社製「デープ」、黒金化成社製「ビイミダゾール」などがある。
【０１４６】
また上記光重合開始剤に公知慣用の光増感剤を併用することもできる。光増感剤としては、たとえば、アミン類、尿素類、硫黄原子を有する化合物、燐原子を有する化合物、塩素原子を有する化合物またはニトリル類もしくはその他の窒素原子を有する化合物等が挙げられる。これらは、単独で用いることも、２種以上を組み合わせて用いることもできる。
【０１４７】
光重合開始剤の配合率は、特に限定されるものではないが、質量基準で、光重合性あるいは光硬化性官能基を有する化合物に対して０．１〜３０％の範囲が好ましい。０．１％未満では、光硬化時の感光度が低下する傾向にあり、３０％を超えると、レジストの塗膜を乾燥させたときに、光重合開始剤の結晶が析出して塗膜物性の劣化を引き起こすことがある。
【０１４８】
前記した様な各材料を使用して、質量基準で、本発明のトリアリールメタン化合物１００部当たり、３００〜１０００部の有機溶剤と、１〜１００部の分散剤とを、均一となる様に攪拌分散して前記分散液を得ることができる。次いでこの分散液に、本発明のトリアリールメタン化合物１部当たり、熱可塑性樹脂と光硬化性化合物の合計が３〜２０部、光硬化性化合物１部当たり０．０５〜３部の光重合開始剤と、必要に応じてさらに有機溶剤を添加し、均一となる様に攪拌分散してカラーフィルタ画素部を形成するための光硬化性組成物を得ることができる。
【０１４９】
現像液としては、公知慣用の有機溶剤やアルカリ水溶液を使用することができる。特に前記光硬化性組成物に、熱可塑性樹脂または光硬化性化合物が含まれており、これらの少なくとも一方が酸価を有し、アルカリ可溶性を呈する場合には、アルカリ水溶液での洗浄がカラーフィルタ画素部の形成に効果的である。
【０１５０】
本発明のトリアリールメタン化合物の分散方法のうち、フォトリソグラフィー法によるカラーフィルタ画素部の製造方法について詳記したが、本発明のトリアリールメタン化合物を使用して調製されたカラーフィタ画素部は、その他の電着法、転写法、ミセル電解法、ＰＶＥＤ（ＰｈｏｔｏｖｏｌｔａｉｃＥｌｅｃｔｒｏｄｅｐｏｓｉｔｉｏｎ）法、インクジェット法、反転印刷法、熱硬化法等の方法で青色画素部を形成して、カラーフィルタを製造してもよい。
【０１５１】
カラーフィルタは、有機顔料として、赤色顔料、緑色顔料、本発明のトリアリールメタン化合物を使用して得た各色の光硬化性組成物を使用し、平行な一対の透明電極間に液晶材料を封入し、透明電極を不連続な微細区間に分割すると共に、この透明電極上のブラックマトリクスにより格子状に区分けされた微細区間のそれぞれに、赤、緑および青のいずれか１色から選ばれたカラーフィルタ着色画素部を交互にパターン状に設ける方法、あるいは基板上にカラーフィルタ着色画素部を形成した後、透明電極を設ける様にすることで得ることができる。
【０１５２】
本発明のトリアリールメタン化合物は、鮮明性と明度に優れる分散体を提供でき、カラーフィルタ用途の他、塗料、プラスチック（樹脂成型品）、印刷インク、ゴム、レザー、捺染、静電荷像現像用トナー、インクジェット記録用インク、熱転写インキ等の着色にも適用することができる。
【０１５３】
以下、実施例により本発明を詳細に説明するが、もとより本発明はこれら実施例の範囲に限定されるものではない。尚、特に断りのない限り、「部」、「％」及び「ｐｐｍ」はいずれも質量基準である。
【０１５４】
＜中間体１の合成＞
以下の反応は窒素雰囲気下で行った。Ｎ−エチルアニリン（東京化成工業株式会社製試薬）１５．５部をＮ，Ｎ−ジメチルホルムアミド（和光純薬工業株式会社製試薬）３００ｍｌに溶解させて、α，α’−ジブロモ−ｐ−キシレン（東京化成工業株式会社製試薬）１６部を加え、室温で３０分攪拌した。次いで、炭酸カリウム（和光純薬工業株式会社製試薬）１８．５部を加えて５０℃で３時間攪拌した。反応液を室温まで冷却し、酢酸エチル２５０ｍｌで希釈した。水及び飽和食塩水で洗浄後、無水硫酸ナトリウムを加えて乾燥した。減圧下で溶媒を留去して、残渣に酢酸エチルを加えて加熱溶解し、冷蔵庫中で冷却した。生じた結晶をろ過して、ヘキサン／酢酸エチル＝４／１で洗浄した。得られた結晶を減圧下で加熱乾燥して中間物（１）（１６．１部、収率７７％）を得た。
４−ジエチルアミノ安息香酸（東京化成工業株式会社製試薬）２０．２部とトルエン１００ｍｌの混合物に塩化チオニル（和光純薬工業株式会社製試薬）１８．７部を加え、８０℃で３時間攪拌後、減圧濃縮し、４−ジエチルアミノ安息香酸クロライドを得た。
無水塩化アルミニウム（和光純薬工業株式会社製試薬）２３．４部と１，２−ジクロロエタン（和光純薬工業株式会社製試薬）１２０ｍｌの混合物を氷浴で冷却し、前記４−ジエチルアミノ安息香酸クロライドを１，２−ジクロロエタン５０ｍｌに溶かした溶液を５０分かけて滴下した。氷浴で冷却しながら１時間攪拌した後、中間物（１）、１５部を１，２−ジクロロエタン６０ｍｌに溶かした溶液を５０分かけて滴下した。氷浴で冷却しながら１時間攪拌した後、室温で一晩攪拌した。反応液を氷水に注ぎ、１５％水酸化ナトリウム水溶液でｐＨ１０以上にして、クロロホルムで抽出した。クロロホルム層を５％水酸化ナトリウム水溶液及び飽和食塩水で洗浄し、無水硫酸ナトリウムで乾燥した。減圧濃縮し、シリカゲルカラムクロマトグラフィー（クロロホルム／酢酸エチル＝２０／１から５／１）で精製して、中間体１（６．５部、収率２０％）を得た。
【０１５５】
【化１４】
2017145627.tif 000015
【０１５６】
＜中間体２の合成＞
以下の反応は窒素雰囲気下で行った。Ｎ−エチルアニリン（東京化成工業株式会社製試薬）２８．３部をＮ，Ｎ−ジメチルホルムアミド（和光純薬工業株式会社製試薬）５００ｍｌに溶解させて、１，４−ビス（ブロモメチル）シクロヘキサン（cis-trans混合物、Journal of Organic Chemistry, vol60, p7865 (1995)記載の方法で合成）３０部を加え、室温で３０分攪拌した。次いで、炭酸カリウム（和光純薬工業株式会社製試薬）３３．８部を加えて５０℃で４時間攪拌した。反応液を室温まで冷却し、酢酸エチル５００ｍｌで希釈した。水及び飽和食塩水で洗浄後、無水硫酸ナトリウムを加えて乾燥した。減圧下で溶媒を留去して、残渣に酢酸エチルを加えて加熱溶解し、冷蔵庫中で冷却した。生じた結晶をろ過して、ヘキサン／酢酸エチル＝４／１で洗浄した。得られた結晶を減圧下で加熱乾燥して中間物（２）（２０部、収率５１％）を得た。
４−ジエチルアミノ安息香酸（東京化成工業株式会社製試薬）２６．４部とトルエン１５０ｍｌの混合物に塩化チオニル（和光純薬工業株式会社製試薬）２４．４部を加え、８０℃で３時間攪拌後、減圧濃縮し、４−ジエチルアミノ安息香酸クロライドを得た。
無水塩化アルミニウム（和光純薬工業株式会社製試薬）３０．５部と１，２−ジクロロエタン（和光純薬工業株式会社製試薬）１５０ｍｌの混合物を氷浴で冷却し、前記４−ジエチルアミノ安息香酸クロライドを１，２−ジクロロエタン７０ｍｌに溶かした溶液を５０分かけて滴下した。氷浴で冷却しながら１時間攪拌した後、中間物（２）、２０部を１，２−ジクロロエタン８０ｍｌに溶かした溶液を５０分かけて滴下した。氷浴で冷却しながら１時間攪拌した後、室温で一晩攪拌した。反応液を氷水に注ぎ、１５％水酸化ナトリウム水溶液でｐＨ１０以上にして、クロロホルムで抽出した。クロロホルム層を５％水酸化ナトリウム水溶液及び飽和食塩水で洗浄し、無水硫酸ナトリウムで乾燥した。減圧濃縮し、シリカゲルカラムクロマトグラフィー（クロロホルム／酢酸エチル＝２０／１から５／１）で精製して、中間体２（６．０部、収率１５％）を得た。
【０１５７】
【化１５】
2017145627.tif 000016
【０１５８】
＜中間体３の合成＞
以下の反応は窒素雰囲気下で行った。チオシアン酸カリウム（和光純薬工業株式会社製試薬）１８．２部をアセトン１１０ｍｌに投入した後、室温下で３０分攪拌した。次いで、塩化ベンゾイル（和光純薬工業株式会社製試薬）２５部を１０分かけて滴下した。滴下終了後、さらに室温下で２時間攪拌した。氷浴で冷却しながらＮ−エチル−ｏ−トルイジン（東京化成工業株式会社製試薬）２２．９部を１５分かけて滴下した。滴下終了後、さらに室温下で３０分攪拌した。氷浴で冷却しながら３０％水酸化ナトリウム水溶液１７．１部を１５分かけて滴下した。室温下で３０分攪拌後、クロロ酢酸（和光純薬工業株式会社製試薬）１７．７部を少量ずつ添加して、７時間加熱還流した。室温まで冷却した後、反応液を水の中に注いでトルエンで抽出した。有機層を１Ｎ塩酸、水、飽和食塩水の順で洗浄して無水硫酸ナトリウムで乾燥した。減圧下で溶媒を留去して、残渣に１２％水酸化ナトリウム水溶液１３５部とクロロ酢酸２０．７部を加えた。一晩加熱還流した後、室温まで冷却してトルエンで抽出した。有機層を１Ｎ塩酸、水、飽和食塩水の順で洗浄して無水硫酸ナトリウムで乾燥した。減圧濃縮し、シリカゲルカラムクロマトグラフィー（ヘキサン／アセトン＝６／１）で精製して、中間体３（１８．２部、収率３５％）を得た。
【０１５９】
【化１６】
2017145627.tif 000017
【０１６０】
＜化合物１の合成＞
中間体１、６．０部とＮ−エチル−１−ナフチルアミン（東京化成工業株式会社製試薬）３．０部をトルエン４０ｍｌに混合した後、オキシ塩化リン（関東化学株式会社製試薬）３．３部を加え、５時間還流した。室温に冷却後、１Ｎ塩酸を加えて１５分攪拌し、クロロホルムで抽出した。クロロホルム層を飽和食塩水で洗浄し、無水硫酸ナトリウムで乾燥した。減圧濃縮し、シリカゲルカラムクロマトグラフィー（クロロホルム／メタノール＝１５／１から５／１）で精製して、化合物１（５．１部、収率５５％）を得た。
【０１６１】
【化１７】
2017145627.tif 000018
【０１６２】
＜化合物２の合成＞
中間体１、６．３部と１−メチル−２−フェニルインドール（東京化成工業株式会社製試薬）３．８部をトルエン４０ｍｌに混合した後、オキシ塩化リン（関東化学株式会社製試薬）３．５部を加え、５時間還流した。室温に冷却後、１Ｎ塩酸を加えて１５分攪拌し、クロロホルムで抽出した。クロロホルム層を飽和食塩水で洗浄し、無水硫酸ナトリウムで乾燥した。減圧濃縮し、シリカゲルカラムクロマトグラフィー（クロロホルム／メタノール＝１５／１から５／１）で精製して、化合物２（４．８部、収率４６％）を得た。
【０１６３】
【化１８】
2017145627.tif 000019
【０１６４】
＜化合物３の合成＞
中間体１、５．８部と中間体３、４．９部をトルエン４０ｍｌに混合した後、オキシ塩化リン（関東化学株式会社製試薬）３．２部を加え、５時間還流した。室温に冷却後、１Ｎ塩酸を加えて１５分攪拌し、クロロホルムで抽出した。クロロホルム層を飽和食塩水で洗浄し、無水硫酸ナトリウムで乾燥した。減圧濃縮し、シリカゲルカラムクロマトグラフィー（クロロホルム／メタノール＝１５／１から５／１）で精製して、化合物３（６．４部、収率５８％）を得た。
【０１６５】
【化１９】
2017145627.tif 000020
【０１６６】
＜化合物４の合成＞
中間体２、６．０部とＮ−エチル−１−ナフチルアミン（東京化成工業株式会社製試薬）２．９部をトルエン４０ｍｌに混合した後、オキシ塩化リン（関東化学株式会社製試薬）３．３部を加え、５時間還流した。室温に冷却後、１Ｎ塩酸を加えて１５分攪拌し、クロロホルムで抽出した。クロロホルム層を飽和食塩水で洗浄し、無水硫酸ナトリウムで乾燥した。減圧濃縮し、シリカゲルカラムクロマトグラフィー（クロロホルム／メタノール＝１５／１から５／１）で精製して、化合物４（４．５部、収率４８％）を得た。
【０１６７】
【化２０】
2017145627.tif 000021
【０１６８】
＜化合物５の合成＞
特開２０１３−０５７０５４号公報の段落番号［００８７］を参考にして化合物５（７．５部、収率６０％）を得た。
【０１６９】
【化２１】
2017145627.tif 000022
【０１７０】
＜アニオンＫ６（Ｐ２ＭｏＷ１７Ｏ６２）の合成＞
Ｎａ２ＷＯ４・２Ｈ２Ｏ（和光純薬工業株式会社製試薬）、４４．０部、Ｎａ２ＭｏＯ４・２Ｈ２Ｏ（関東化学株式会社製試薬）、１．９０部を精製水２３０部に溶解した。この溶液に攪拌しながら８５％リン酸６４．９部を滴下ロートを用いて添加した。得られた溶液を８時間、加熱還流した。反応液を室温に冷却し、臭素水１滴を加え、攪拌しながら塩化カリウム４５．０部を添加することで、Ｋ６（Ｐ２ＭｏＷ１７Ｏ６２）を得た。更に１時間攪拌後、生じた黄色の沈殿Ｋ６（Ｐ２ＭｏＷ１７Ｏ６２）をろ別し、９０℃で乾燥し、収量２９．４部の乾燥物を得た。
【０１７１】
＜アニオンＫ４（ＳｉＭｏＷ１１Ｏ４０）の合成＞
１３ｍｏｌ／ＬのＨＮＯ３水溶液９．８部に１ｍｏｌ／ＬのＮａ２ＭｏＯ４水溶液１６．４部を加えて攪拌した。この溶液に下記文献１に記載の方法で調整したＫ８（ＳｉＷ１１Ｏ３９）・１３Ｈ２Ｏを少量ずつ１６．４部添加した。室温で４時間攪拌後、飽和ＫＣｌ水溶液２６部を添加することで、Ｋ４（ＳｉＭｏＷ１１Ｏ４０）の沈殿物を得た。この沈殿物をろ別し、飽和ＫＣｌ水溶液で洗浄した。得られた固体を室温で減圧下乾燥した。収量１２．２部の乾燥物を得た。（文献１：Ｉｎｏｒｇａｎｉｃ  Ｓｙｎｔｈｅｓｉｓ  ｖｏｌ．２７  ｐ８５  を参照。）
【０１７２】
＜化合物６の合成＞
化合物１、２．０部を水／メタノール＝１／１混合液５００ｍｌに投入し、５０℃で３０分攪拌させて溶解した。次にＫ６（Ｐ２ＭｏＷ１７Ｏ６２）２．９部を温水２０ｍｌに溶解した後、化合物１の溶液にゆっくりと加え、４０℃〜４５℃で１．５時間攪拌した。冷却後ろ過し、水／メタノール＝２／１混合液１００ｍｌと水１５０ｍｌで洗浄した。得られた固体を乾燥して、化合物６（３．４部、収率７５％）を得た。
また、化合物６は次の方法でも同様に得ることができた。化合物１、２．０部に酢酸１００部を加えて５０℃で加熱撹拌して溶解した。この溶液を１０％ＫＯＨ水溶液でｐＨ２．０に調整した後、酢酸濃度が３０％となるように水を追加した。次にＫ６（Ｐ２ＭｏＷ１７Ｏ６２）３．１部を温水２０ｍｌに溶解した後、化合物１の溶液にゆっくりと加え、５０℃で１時間撹拌した。その後内温を８０℃に上げ、さらに１時間撹拌した。冷却後ろ過し、１００ｍｌの水で２回洗浄した。得られた固体に水２００ｍｌを加え、室温で１時間撹拌して再度ろ過をした。１００ｍｌの水で３回洗浄した後、得られた固体を乾燥して化合物６（４．０、収率８９％）を得た。
【０１７３】
【化２２】
2017145627.tif 000023
【０１７４】
＜化合物７の合成＞
化合物１、２．０部を水／メタノール＝１／１混合液５００ｍｌに投入し、５０℃で３０分攪拌させて溶解した。次にＫ４（ＳｉＭｏＷ１１Ｏ４０）２．８部を温水２０ｍｌに溶解した後、化合物１の溶液にゆっくりと加え、４０℃〜４５℃で１．５時間攪拌した。冷却後ろ過し、水／メタノール＝２／１混合液１００ｍｌと水１５０ｍｌで洗浄した。得られた固体を乾燥して、化合物７（３．６部、収率８０％）を得た。
また、化合物７は次の方法でも同様に得ることができた。化合物１、２．０部に酢酸１００部を加えて５０℃で加熱撹拌して溶解した。この溶液を１０％ＫＯＨ水溶液でｐＨ２．０に調整した後、酢酸濃度が３０％となるように水を追加した。次にＫ４（ＳｉＭｏＷ１１Ｏ４０）３．０部を温水２０ｍｌに溶解した後、化合物１の溶液にゆっくりと加え、５０℃で１時間撹拌した。その後内温を８０℃に上げ、さらに１時間撹拌した。冷却後ろ過し、１００ｍｌの水で３回洗浄した。得られた固体に水２００ｍｌを加え、室温で１時間撹拌して再度ろ過をした。１００ｍｌの水で５回洗浄した後、得られた固体を乾燥して化合物７（３．７、収率８２％）を得た。
【０１７５】
【化２３】
2017145627.tif 000024
【０１７６】
＜化合物８の合成＞
化合物１、３．０部にメタノール９０ｍｌを加えて５０℃で加熱攪拌して溶解した。この溶液にメタノール３０ｍｌに溶解したpotassium bis(trifluoromethanesulfonyl) imide（和光純薬工業株式会社製試薬）１．８部を滴下した。５０℃で１時間攪拌後、反応液をろ過してエバポレーターで濃縮した。得られた残渣に水／メタノール＝２／１混合液９０ｍｌを加えて３０分攪拌した。固形分をろ過して乾燥し、化合物８（３．０部、収率６８％）を得た。
【０１７７】
【化２４】
2017145627.tif 000025
【０１７８】
＜化合物９の合成＞
化合物１、３．０部にメタノール９０ｍｌを加えて５０℃で加熱攪拌して溶解した。この溶液にメタノール３０ｍｌに溶解したcesium tris(trifluoromethanesulfonyl) methide（セントラル硝子株式会社製試薬）３．１部を滴下した。５０℃で１時間攪拌後、反応液をろ過してエバポレーターで濃縮した。得られた残渣に水／メタノール＝２／１混合液９０ｍｌを加えて３０分攪拌した。固形分をろ過して乾燥し、化合物９（３．６部、収率７１％）を得た。
【０１７９】
【化２５】
2017145627.tif 000026
【０１８０】
＜化合物１０の合成＞
２，６−ナフタレンジスルホン酸二ナトリウム（東京化成工業株式会社製試薬）１．０部を水／メタノール＝１／２混合液６０ｍｌに投入し、５０℃で攪拌した。ここに化合物１を３．２部加えて、５０℃で１時間攪拌後、エバポレーターで濃縮した。得られた残渣に水１００ｍｌを加えてろ過し、水で洗浄した。得られた固体を乾燥して、化合物１０（３．１部、収率８０％）を得た。
【０１８１】
【化２６】
2017145627.tif 000027
【０１８２】
＜化合物１１の合成＞
化合物２、２．５部を水／メタノール＝１／１混合液５００ｍｌに投入し、５０℃で３０分攪拌させて溶解した。次にＫ６（Ｐ２ＭｏＷ１７Ｏ６２）３．４部を温水２０ｍｌに溶解した後、化合物２の溶液にゆっくりと加え、４０℃〜４５℃で１．５時間攪拌した。冷却後ろ過し、水／メタノール＝２／１混合液１００ｍｌと水１５０ｍｌで洗浄した。得られた固体を乾燥して、化合物１１（４．２部、収率７７％）を得た。
【０１８３】
【化２７】
2017145627.tif 000028
【０１８４】
＜化合物１２の合成＞
化合物３、２．５部を水／メタノール＝１／１混合液５００ｍｌに投入し、５０℃で３０分攪拌させて溶解した。次にＫ６（Ｐ２ＭｏＷ１７Ｏ６２）３．０部を温水２０ｍｌに溶解した後、化合物３の溶液にゆっくりと加え、４０℃〜４５℃で１．５時間攪拌した。冷却後ろ過し、水／メタノール＝２／１混合液１００ｍｌと水１５０ｍｌで洗浄した。得られた固体を乾燥して、化合物１２（４．４部、収率８６％）を得た。
【０１８５】
【化２８】
2017145627.tif 000029
【０１８６】
＜化合物１３の合成＞
化合物４、２．５部を水／メタノール＝１／１混合液５００ｍｌに投入し、５０℃で３０分攪拌させて溶解した。次にＫ６（Ｐ２ＭｏＷ１７Ｏ６２）３．６部を温水２０ｍｌに溶解した後、化合物４の溶液にゆっくりと加え、４０℃〜４５℃で１．５時間攪拌した。冷却後ろ過し、水／メタノール＝２／１混合液１００ｍｌと水１５０ｍｌで洗浄した。得られた固体を乾燥して、化合物１３（４．０部、収率７１％）を得た。
【０１８７】
【化２９】
2017145627.tif 000030
【０１８８】
＜化合物１４の合成＞
化合物５、２．０部を水／メタノール＝１／１混合液５００ｍｌに投入し、５０℃で３０分攪拌させて溶解した。次にＫ６（Ｐ２ＭｏＷ１７Ｏ６２）２．９部を温水２０ｍｌに溶解した後、化合物５の溶液にゆっくりと加え、４０℃〜４５℃で１．５時間攪拌した。冷却後ろ過し、水／メタノール＝２／１混合液１００ｍｌと水１５０ｍｌで洗浄した。得られた固体を乾燥して、化合物１４（３．６部、収率７９％）を得た。
【０１８９】
【化３０】
2017145627.tif 000031
【０１９０】
＜化合物１５の合成＞
ベーシックブルー７（東京化成工業株式会社製試薬）５．０部を水３５０ｍｌに投入し、４０℃で３０分攪拌させて溶解した。次にＫ６（Ｐ２ＭｏＷ１７Ｏ６２）７．６部を温水５０ｍｌに溶解した後、ベーシックブルー７の溶液にゆっくりと加え、４０℃で１時間攪拌した。ついで内温を８０℃に上げ、さらに該温度で１時間攪拌した。冷却後ろ過し、３００ｍｌの水で３回洗浄した。得られた固体を乾燥して、化合物１５（１０．１部、収率８７％）を得た。
【０１９１】
【化３１】
2017145627.tif 000032
【０１９２】
＜化合物１６の合成＞
化合物２、２．５部を水／メタノール＝１／１混合液５００ｍｌに投入し、５０℃で３０分攪拌させて溶解した。次にＫ４（ＳｉＭｏＷ１１Ｏ４０）３．３部を温水２０ｍｌに溶解した後、化合物２の溶液にゆっくりと加え、４０℃〜４５℃で１．５時間攪拌した。冷却後ろ過し、水／メタノール＝２／１混合液１００ｍｌと水１５０ｍｌで洗浄した。得られた固体を乾燥して、化合物１６（４．３部、収率８０％）を得た。
【０１９３】
【化３２】
2017145627.tif 000033
【０１９４】
＜化合物１７の合成＞
化合物３、２．５部を水／メタノール＝１／１混合液５００ｍｌに投入し、５０℃で３０分攪拌させて溶解した。次にＫ４（ＳｉＭｏＷ１１Ｏ４０）２．９部を温水２０ｍｌに溶解した後、化合物３の溶液にゆっくりと加え、４０℃〜４５℃で１．５時間攪拌した。冷却後ろ過し、水／メタノール＝２／１混合液１００ｍｌと水１５０ｍｌで洗浄した。得られた固体を乾燥して、化合物１７（３．９部、収率７８％）を得た。
【０１９５】
【化３３】
2017145627.tif 000034
【実施例１】
【０１９６】
市販のジューサーにて粉砕した化合物６、１．８０部、ＢＹＫ―２１６４（ビックケミー社製分散剤）２．１０部、プロピレングリコールモノメチルエーテルアセテート１１．１０部、０．３−０．４ｍｍφのセプルビーズをポリビンに入れ、ペイントコンディショナー（東洋精機株式会社製）で２時間分散し、色材分散液を得た。
この色材分散液３．００部に、ユニディックＺＬ−２９５（ＤＩＣ株式会社製アクリル樹脂）１．８５部、プロピレングリコールモノメチルエーテルアセテート０．８０部を加えて、ペイントコンディショナーで混合することで、カラーフィルタ用青色画素部を形成するための評価用組成物を得た。
この評価用組成物をソーダガラスに色度ｙ＝０．１１０が内挿するように回転数を変えて４種類スピンコートした。こうして得られた回転数の異なるガラス板を９０℃で３分乾燥して評価用ガラス基板を得た。
【実施例２】
【０１９７】
化合物６に代えて、化合物７を用いる以外は、上記実施例１と同様な操作を行い、評価用ガラス基板を得た。
【実施例３】
【０１９８】
化合物６に代えて、化合物８を用いる以外は、上記実施例１と同様な操作を行い、評価用ガラス基板を得た。
【実施例４】
【０１９９】
化合物６に代えて、化合物９を用いる以外は、上記実施例１と同様な操作を行い、評価用ガラス基板を得た。
【実施例５】
【０２００】
化合物６に代えて、化合物１０を用いる以外は、上記実施例１と同様な操作を行い、評価用ガラス基板を得た。
【実施例６】
【０２０１】
化合物６に代えて、化合物１１を用いる以外は、上記実施例１と同様な操作を行い、評価用ガラス基板を得た。
【実施例７】
【０２０２】
化合物６に代えて、化合物１２を用いる以外は、上記実施例１と同様な操作を行い、評価用ガラス基板を得た。
【実施例８】
【０２０３】
化合物６に代えて、化合物１３を用いる以外は、上記実施例１と同様な操作を行い、評価用ガラス基板を得た。
【実施例９】
【０２０４】
化合物６に代えて、化合物１６を用いる以外は、上記実施例１と同様な操作を行い、評価用ガラス基板を得た。
【実施例１０】
【０２０５】
化合物６に代えて、化合物１７を用いる以外は、上記実施例１と同様な操作を行い、評価用ガラス基板を得た。【０２０６】
＜比較例１＞
化合物６に代えて、化合物１４を用いる以外は、上記実施例１と同様な操作を行い、評価用ガラス基板を得た。【０２０７】
＜比較例２＞
化合物６に代えて、化合物１５を用いる以外は、上記実施例１と同様な操作を行い、評価用ガラス基板を得た。【０２０８】
＜耐熱性試験評価方法＞
上記実施例１〜１０及び比較例１、２で得られた評価用ガラス基板を２３０℃で１時間加熱し、加熱前後の色差△Ｅ＊ａｂを分光光度計Ｕ−３９００（株式会社日立ハイテクサイエンス製）を用いて測定した。色差△Ｅ＊ａｂは、その値が小さいほど高い耐熱性を有する材料であることを示す。なお、色差△Ｅ＊ａｂは各回転数のガラス板の色差△Ｅ＊ａｂの平均値とする。この結果を表１に示した。【０２０９】
【表１】
2017145627.tif 000035
【０２１０】
表１からわかるように、本発明の実施例１〜１０と比較例１〜２を比較すると色差△Ｅ＊ａｂが小さく、２３０℃の高温の熱履歴を受けても色差が小さく、本発明の化合物の熱安定性が非常に高いことが判明した。
また、本発明は、前記一般式（Ｉ）のように、連結基Ｚを特定の部位で連結させることで、耐熱性に効果のあるＡ部を自由に変更して合成することができ、耐熱性をより向上することができる点で優れている。例えば、前記中間体１や前記中間体２を合成すれば、Ａ部は容易に変更することが可能である。更に、Ａ部を変更することで色が変わるため、所望の色に調整することができる。
【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
下記一般式（Ｉ）で表される化合物。 
【化１】
2017145627.tif 000039
（一般式（Ｉ）中、Ｚは、置換基を有していてもよいａ価の、脂肪族系又は芳香族系の炭化水素基を表す。Ｂｃ−はｃ価のアニオンを表す。Ｒ１〜Ｒ３は各々独立に水素原子、置換基を有していてもよいアルキル基又は置換基を有していてもよいアリール基を表し、Ｒ１とＲ２が結合して環構造を形成してもよい。  
Ａは置換基を有していてもよい縮合環基又は置換基を有していてもよい複素環基を表す。
複数あるＲ１〜Ｒ３及びＡはそれぞれ同一であっても異なっていてもよい。ａは２以上の整数、ｂ、ｃ、ｄは１以上の整数を表す。Ｙは各々独立に、水素原子、または任意の置換基を示す。）
【請求項２】
前記一般式（Ｉ）におけるアニオン（Ｂｃ−）が、ヘテロポリオキソメタレートアニオンである、請求項１記載の化合物。
【請求項３】
前記一般式（Ｉ）におけるアニオン（Ｂｃ−）が、下記一般式（ＩＩ）で表される、請求項１記載の化合物。  
【化２】
2017145627.tif 000040
（一般式（ＩＩ）中、Ｒ６及びＲ７は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。尚、Ｒ６及びＲ７は、互いに連結して環を形成していてもよく、該環は置換基を有していてもよい。）
【請求項４】
前記一般式（Ｉ）におけるアニオン（Ｂｃ−）が、下記一般式（ＩＩＩ）で表される、請求項１記載の化合物。
【化３】
2017145627.tif 000041
（一般式（ＩＩＩ）中、Ｒ８〜Ｒ１０は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。尚、Ｒ８〜Ｒ１０は、互いに連結して環を形成していてもよく、該環は置換基を有していてもよい。）
【請求項５】
前記一般式（Ｉ）におけるアニオン（Ｂc−）が、スルホン酸アニオンである、請求項１記載の化合物。
【請求項６】
請求項１〜５記載の化合物から選択される少なくとも一種を含有するカラーフィルタ。
【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
下記一般式（Ｉ）で表される化合物。 
【化１】
2017145627.tif 000042
（一般式（Ｉ）中、Ｚは、置換基を有していてもよいａ価の、脂肪族系又は芳香族系の炭化水素基を表す。Ｂｃ−はｃ価のアニオンを表す。Ｒ１〜Ｒ３は各々独立に水素原子、置換基を有していてもよいアルキル基又は置換基を有していてもよいアリール基を表し、Ｒ１とＲ２が結合して環構造を形成してもよい。  
Ａは置換基を有する芳香族基（但し芳香族アミンを除く）又は置換基を有していてもよい複素環基を表す。
複数あるＲ１〜Ｒ３及びＡはそれぞれ同一であっても異なっていてもよい。ａは２以上４以下の整数、ｂ、ｄは１以上の整数を表し、ｃは、１，２，４，６，８，１０，１２，１４を表す。Ｙは各々独立に、水素原子、または任意の置換基を示す。）
【請求項２】
前記一般式（Ｉ）におけるアニオン（Ｂｃ−）が、ヘテロポリオキソメタレートアニオンである、請求項１記載の化合物。
【請求項３】
前記一般式（Ｉ）におけるアニオン（Ｂｃ−）が、下記一般式（ＩＩ）で表される、請求項１記載の化合物。  
【化２】
2017145627.tif 000043
（一般式（ＩＩ）中、Ｒ６及びＲ７は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。尚、Ｒ６及びＲ７は、互いに連結して環を形成していてもよく、該環は置換基を有していてもよい。）
【請求項４】
前記一般式（Ｉ）におけるアニオン（Ｂｃ−）が、下記一般式（ＩＩＩ）で表される、請求項１記載の化合物。
【化３】
2017145627.tif 000044
（一般式（ＩＩＩ）中、Ｒ８〜Ｒ１０は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。尚、Ｒ８〜Ｒ１０は、互いに連結して環を形成していてもよく、該環は置換基を有していてもよい。）
【請求項５】
前記一般式（Ｉ）におけるアニオン（Ｂc−）が、スルホン酸アニオンである、請求項１記載の化合物。
【請求項６】
請求項１〜５記載の化合物から選択される少なくとも一種を含有するカラーフィルタ。
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
下記一般式（Ｉ）で表される化合物。 
【化１】
2017145627.tif 000045
（一般式（Ｉ）中、Ｚは、置換基を有していてもよいａ価の、脂肪族系又は芳香族系の炭化水素基を表す。Ｂｃ−はｃ価のアニオンを表す。Ｒ１〜Ｒ３は各々独立に水素原子、置換基を有していてもよいアルキル基又は置換基を有していてもよいアリール基を表し、Ｒ１とＲ２が結合して環構造を形成してもよい。  
Ａは置換基を有する芳香族基（但しアミノ基を有するフェニル基を除く）又は置換基を有していてもよい複素芳香族基を表す。
複数あるＲ１〜Ｒ３及びＡはそれぞれ同一であっても異なっていてもよい。ａは２以上４以下の整数、ｂ、ｄは１以上の整数を表し、ｃは、１，２，４，６，８，１０，１２，１４を表す。Ｙは各々独立に、水素原子、または任意の置換基を示す。）
【請求項２】
前記一般式（Ｉ）におけるアニオン（Ｂｃ−）が、ヘテロポリオキソメタレートアニオンである、請求項１記載の化合物。
【請求項３】
前記一般式（Ｉ）におけるアニオン（Ｂｃ−）が、下記一般式（ＩＩ）で表される、請求項１記載の化合物。  
【化２】
2017145627.tif 000046
（一般式（ＩＩ）中、Ｒ６及びＲ７は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。尚、Ｒ６及びＲ７は、互いに連結して環を形成していてもよく、該環は置換基を有していてもよい。）
【請求項４】
前記一般式（Ｉ）におけるアニオン（Ｂｃ−）が、下記一般式（ＩＩＩ）で表される、請求項１記載の化合物。
【化３】
2017145627.tif 000047
（一般式（ＩＩＩ）中、Ｒ８〜Ｒ１０は、各々独立に、置換基を有していてもよい炭素数１〜８のアルキル基、置換基を有していてもよい炭素数２〜６のアルケニル基、又は置換基を有していてもよい炭素数３〜８のシクロアルキル基を表す。尚、Ｒ８〜Ｒ１０は、互いに連結して環を形成していてもよく、該環は置換基を有していてもよい。）
【請求項５】
前記一般式（Ｉ）におけるアニオン（Ｂc−）が、スルホン酸アニオンである、請求項１記載の化合物。
【請求項６】
請求項１〜５記載の化合物から選択される少なくとも一種を含有するカラーフィルタ。
【国際調査報告】
2017145627.tif 000048
2017145627.tif 000049
2017145627.tif 000050
2017145627.tif 000051
2017145627.tif 000052
2017145627.tif 000053